"分子中にアミノ基及び側鎖を具備する高分子であって、以下のA又はBの構成を有する高分子。A:ビスマレイミドの少なくとも1種及びジアミンの少なくとも1種を用いて重合させて得られる高分子であって、ビスマレイミド及びジアミンの少なくとも1種に分子中に側鎖を有するものを用いることにより側鎖を導入した高分子。B:分子中に1級又は2級アミノ基を有する高分子の少なくとも1種を中間体として用い、該中間体の1級又は2級アミノ基に不飽和結合を有する化合物を反応させて側鎖を導入した高分子。前記分子中にアミノ基及び側鎖を具備する高分子が、前記Aの構成を有する高分子である、請求項1に記載の高分子。前記分子中にアミノ基及び側鎖を具備する高分子が、分子中に側鎖を有するビスマレイミドの少なくとも1種を用いて重合させて得られる高分子A-1である、請求項2に記載の高分子。側鎖を有するビスマレイミドが、下記一般式II-2、V-2、V-3、V-11、VI-2、VI-3、VI-12、VI-21、VI-22、VII-3、VII-12、VIII-2、VIII-3、又はVIII-4で表されるジアミン又はその誘導体と無水マレイン酸を縮合させたものである、請求項3に記載の高分子。一般式V-2、V-11、VI-2、VI-3、VI-12、VI-21、VI-22、VII-3、VII-12、VIII-2、VIII-3、及びVIII-4中、ベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環等で置き換えられてよく、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環上の-Hは、独立して-F、-Cl、-OH、-COOH、-SO3H、-PO3H2、炭素数1~30のアルキル、又はフェニルで置き換えられてよく、これらの環上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、これらの環上の-Hがフェニルで置き換えられた場合、フェニル上の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよく、-NH2と、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環との間の単結合は、炭素数1~12のアルキレンで置き換えられてよく、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式VI-2、VI-3、VI-12、VII-3、VII-12、VIII-2、VIII-3、及びVIII-4中、X6は独立して単結合、-O-、-S-、-S-S-、-SO2-、-CO-、-CONH-、-COO-、-NH-、-NCH3-CH2m-NCH3-、-CCH32-、-CCF32-、-CH2m-、-O-CH2m-O-、-S-CH2m-S-mは1~6の整数を表す、-COCH=CH-、-N=N-、又は-C≡C-を表す。一般式VIII-2中、X8は単結合又は炭素数1~3のアルキレンを表し、X9は単結合、1,4-フェニレン又は1,4-シクロヘキシレンを表す。一般式V-2、及びVI-3中、X10は単結合、-O-、-COO-、-OCO-、-CO-、-CONH-、-CH2m-mは1~6の整数を表す、-CHY2-、-CY22-、又は-NY2-を表す。Y2は独立して-H、炭素数1~30のアルキル、又は炭素数2~30のアルケニルを表す。一般式II-2中、X11は-X12-Y11を置換基として有する炭素数1~12のアルキレンを表し、V-3中、X11は独立して炭素数1~12のアルキレンを表し、一般式II-2及びV-3のX11において、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよい。一般式II-2中、X12は単結合又は2価の有機基を表す。一般式V-3において、X13は独立して単結合、または炭素数1~30のアルキレンを表し、X13がアルキレンである場合、アルキレン中の-CH2-は独立して-O-、-NH-、-CO-、-CHY2-、-CY22-、-NY2-、-S-、-SO-、-SO2-、又は-SiY222-で置き換えられてよく、Y2は独立して-H、炭素数1~30のアルキル、又は炭素数2~30のアルケニルを表し、Y22は独立して-H、炭素数1~20のアルキル、炭素数1~20のアルケニル、又はフェニルを表し、X13のアルキレン中の-CH2CH2-は独立して-CH=CH-、-C≡C-、又は-N=N-で置き換えられてよく、X13のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよい。一般式V-11、VI-2、VI-3、VI-12、VI-21、VII-3、VII-12、VIII-2、VIII-3、及びVIII-4中、aは独立して結合先の構造に応じて0~4の整数を表す。一般式V-3、VII-3、VII-13、及びVIII-4中、Y2は独立して-H、炭素数1~30のアルキル、又は炭素数2~30のアルケニルを表す。一般式VI-2、VI-3、VI-12、VII-12、VIII-2、及びVIII-3中、Y3は独立して-H、-F、-Cl、-Br、-C≡N、-OH、-COOH、-SO3H、-PO3H2、又は炭素数1~20のアルキルを表し、Y3がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y3が複数存在するときは、互いに結合して環を形成してもよい。一般式VI-2中、Y7は独立して炭素数1~30のアルキル、シクロヘキシル、又はビシクロヘキシルを表し、Y7がシクロヘキシル又はビシクロヘキシルである場合、シクロヘキシル又はビシクロヘキシル上の-Hは独立して炭素数1~30のアルキルで置換されてもよい。一般式VIII-2中、Y8は-H又は炭素数1~30のアルキルを表し、Y8がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式VIII-3中、Y9は炭素数6~30のアルキルを表し、Y10は炭素数1~30のアルキルを表す。一般式II-2、V-2、及びVI-3中、Y11はステロイド骨格、サクシニミド骨格、若しくはフタルイミド骨格を有する基、又は下記一般式XXIIIで表される基である。一般式XXIII中、環Sは独立してシクロペンタン環、シクロヘキサン環、1,3-ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ-フロ[3.2-b]フラン環、サクシニミド環、グルタルイミド環、フタルイミド環、スピロ[4.5]デカン環、又はステロイド環を有する基を表し、環S上の-Hは独立して-F、-Cl、-OH、-COOH、-SO3H、-PO3H2、炭素数1~30のアルキル、又はフェニルで置き換えられてよく、環S上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-、又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、環S上の-Hがフェニルで置き換えられた場合、フェニル上の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。A4は独立して、単結合、又は炭素数1~12のアルキレンを表し、A4がアルキレンである場合、アルキレン中の-CH2-は独立して-O-、-NH-、又は-CO-で置き換えられてよく、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。Y12は独立して、-F、-CH3、又はサクシニミド環を有する基を表す。Y13は-H、-F、-Cl、-Br、-C≡N、-OH、-COOH、-SO3H、-PO3H2、又は炭素数1~30のアルキルを表し、Y13がアルキルである場合、アルキル中の-CH2-は独立して-O-、-NH-、又は-CO-で置き換えられてよく、アルキル中の-CH2CH2-は独立して-CH=CH-、-C≡C-、-SiCH32-O-SiCH32-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。bは独立して0~1の整数を表し、c、d、及びeは独立して0~3の整数を表し、fは独立して0~4の整数を表し、cde≧1でかつ6≧bcdeである。一般式V-11、VI-12、VI-21、VI-22、及びVII-12中、Y14は独立して下記一般式XXIで表される基であり、Y14aにおけるaはゼロではなく、かつ、Y14が複数存在する場合には、複数のY14の少なくとも1つは-COCH=CH-、-N=N-、及び-C≡C-から選ばれる基を有する。一般式XXI中、A1は独立して単結合、直鎖若しくは分岐の炭素数1~30のアルキレン、又は骨格を構成する炭素、窒素、酸素、硫黄、及びケイ素数の和が3~30である環を有する二価の基を表し、A1がアルキレンである場合、アルキレン中の-CH2-は独立して-O-、-NH-、-CO-、又は-NY2-で置き換えられてよく、Y2は独立して-H、炭素数1~30のアルキル、又は炭素数2~30のアルケニルを表し、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、-PO3H2、又は下記一般式XXIIで置き換えられてよく、A1が環である場合、環上の-Hは独立して-F、-Cl、-Br、-C≡N、-OH、-COOH、-SO3H、-PO3H2、-NY22、又は下記一般式XXIIで置き換えられてよく、Y2は独立して-H、炭素数1~30のアルキル、又は炭素数2~30のアルケニルを表す。A2は-H、-F、-Cl、-Br、-C≡N、-OH、-COOH、-SO3H、-PO3H2、又は直鎖若しくは分岐の炭素数1~40のアルキルを表し、A2がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式XXII中、A3は独立して単結合、直鎖若しくは分岐の炭素数1~30のアルキレン、又は骨格を構成する炭素、窒素、酸素、硫黄、及びケイ素数の和が3~30である環を有する二価の基を表し、A3がアルキレンである場合、アルキレン中の-CH2-は独立して-O-、-NH-、-CO-、又は-NY2-で置き換えられてよく、Y2は独立して-H、炭素数1~30のアルキル、又は炭素数2~30のアルケニルを表し、A3のアルキレン中の-CH2CH2-は独立して-CH=CH-、-C≡C-、又は-N=N-で置き換えられてよく、A3のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよく、A3が環である場合、環上の-Hは独立して-F、-Cl、-Br、-C≡N、-CH3、-OCH3、-OCH2F、-OCHF2、-OCF3、-OH、-COOH、-SO3H、-PO3H2、又は-NY22で置き換えられてよい。A2は-H、-F、-Cl、-Br、-C≡N、-OH、-COOH、-SO3H、-PO3H2、又は直鎖若しくは分岐の炭素数1~40のアルキルを表し、A2がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。前記ビスマレイミドが、下記一般式II-2-1~II-2-4、V-2-1~V-2-17、V-2-24~V-2-39、V-2-48、V-2-50~V-2-53、V-3-1、V-11-1~V-11-19、V-11-21、V-11-23、V-11-31、V-11-34~V-11-36、V-11-38~V-11-39、V-11-41、V-11-43、V-11-45~V-11-52、V-11-54~V-11-55、VI-2-1~VI-2-8、VI-3-1~VI-3-2、VI-21-1~VI-21-6、及びVIII-2-1~VIII-2-8で表されるジアミン又はその誘導体の群から選択した少なくとも1種と無水マレイン酸を縮合させたものである、請求項4に記載の高分子。一般式V-2-1~V-2-2、V-2-9~V-2-10、V-2-14~V-2-17、V-2-24、V-2-28、V-2-31、V-2-36~V-2-37、及びV-2-39中、Y2は独立して炭素数6~30のアルキル、又は炭素数6~30のアルケニルを表す。一般式V-2-3~V-2-8、V-2-11~V-2-13、V-2-25~V-2-27、V-2-29~V-2-30、V-2-32~V-2-35、及びV-2-38中、Y2は独立して炭素数2~30のアルキル、又は炭素数2~30のアルケニルを表す。一般式V-2-48、及びV-2-50~V-2-52中、Y16は独立して炭素数6~30のアルキル、炭素数6~29のアルコキシ、又は炭素数6~30のアルケニルを表す。一般式V-2-53中、Y18は-F、-CF3、又は-OCF3を表す。一般式V-11-6、V-11-9~V-11-11、V-11-48、及びV-11-51中、X5は独立して、単結合、-COCH=CH-、-N=N-、又は-C≡C-を表し、一般式V-11-1~V-11-7、V-11-9~V-11-15、V-11-19、V-11-21、V-11-31、V-11-34~V-11-36、V-11-39、V-11-41、V-11-43、V-11-45~V-11-49、V-11-51、V-11-52、V-11-54、及びV-11-55中、Y19は独立して-H、-F、炭素数1~20のアルキル、炭素数1~20のフルオロアルキル、炭素数1~20のアルコキシ、炭素数1~20のフルオロアルコキシ、炭素数2~20のアルケニル、又は炭素数2~20のフルオロアルケニルを表す。一般式VI-2-1~VI-2-4中、Y15は独立して炭素数6~30のアルキル、炭素数6~29のアルコキシ、又は炭素数6~30のアルケニルを表す。一般式VI-2-5~VI-2-6中、Y16は独立して炭素数6~30のアルキル、炭素数6~29のアルコキシ、又は炭素数6~30のアルケニルを表す。一般式VI-2-7~VI-2-8中、Y16は独立して炭素数3~30のアルキル、炭素数3~29のアルコキシ、又は炭素数3~30のアルケニルを表す。一般式VI-3-1中、Y15は独立して炭素数6~30のアルキル、炭素数6~29のアルコキシ、又は炭素数6~30のアルケニルを表す。一般式VI-3-2中、Y16は独立して炭素数6~30のアルキル、炭素数6~29のアルコキシ、又は炭素数6~30のアルケニルを表す。一般式VI-21-4及びVI-21-6中、X5は独立して-COCH=CH-、-N=N-、又は-C≡C-を表し、一般式VI-21-1~VI-21-6中、Y19は独立して-H、-F、炭素数1~20のアルキル、炭素数1~20のフルオロアルキル、炭素数1~20のアルコキシ、炭素数1~20のフルオロアルコキシ、炭素数2~20のアルケニル、又は炭素数2~20のフルオロアルケニルを表し、ベンゼン環又はシクロヘキサン環上の水素原子が、メトキシに置き換えられてもよい。一般式VIII-2-1~VIII-2-8中、Y16は独立して炭素数3~30のアルキル、炭素数3~29のアルコキシ、又は炭素数3~30のアルケニルを表す。前記分子中にアミノ基及び側鎖を具備する高分子が、脂肪族ジアミンの少なくとも1種を用いて重合させて得られる高分子である、請求項1~5の何れか1項に記載の高分子。前記分子中にアミノ基及び側鎖を具備する高分子が、一般式II-1、II-2、III-1、IV-1、V-1-20~V-1-22、V-3、VI-1-40、及びIX-1で表される脂肪族ジアミンからなる群から選択された少なくとも1種を用いて重合させて得られる高分子である、請求項6に記載の高分子。一般式IV-1中、X6は独立して単結合、-O-、-S-、-S-S-、-SO2-、-CO-、-CONH-、-COO-、-NH-、-NCH3-CH2m-NCH3-、-CCH32-、-CCF32-、-CH2m-、-O-CH2m-O-、-S-CH2m-S-mは1~6の整数を表す、-COCH=CH-、-N=N-、又は-C≡C-を表す。一般式IX-1中、X7は独立して炭素数1~6のアルキレン又はフェニレンを表し、X7がフェニレンである場合はフェニレン上の-Hは独立して炭素数1~30のアルキルで置き換えられていてもよい。一般式II-1中、X11は0~4個の-Y3を置換基として有する炭素数1~12のアルキレンを表し、II-2中、X11は-X12-Y11を置換基として有する炭素数1~12のアルキレンを表し、V-3中、X11は独立して炭素数1~12のアルキレンを表し、一般式II-1、II-2、及びV-3のX11において、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよく、一般式II-1中、Y21は独立して-H、炭素数1~20のアルキル、又は炭素数1~20のアルキレンを表し、前記アルキル又はアルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキル又はアルキレン中の-CH2CH2-は独立して-CH=CH-、又は-C≡C-で置き換えられてよく、アルキル又はアルキレン中の-NH-と隣接しない-CH2-は独立して-O-、又は-CO-で置き換えられてよく、アルキル又はアルキレン中の-NH-と隣接しない-CH2CH2-は独立して-N=N-で置き換えられてよく、このアルキル若しくはアルキレン、又は置き換えられたアルキル若しくは置き換えられたアルキレン上の-Hは独立して-F、-Cl、-Br、-C≡N、-OH、-COOH、-SO3H、又は-PO3H2、で置き換えられてよく、Y21が前記の炭素数1~20のアルキレンである場合は、Y21は、他方のアミノ基のY21に、又は独立してY3に結合して環を形成する。一般式II-1中、Y2は独立して-H、炭素数1~20のアルキル、又は炭素数2~20のアルケニルを表す。一般式II-2中、X12は単結合又は2価の有機基を表す。一般式V-3中、X13は独立して単結合、または炭素数1~30のアルキレンを表し、X13がアルキレンである場合、アルキレン中の-CH2-は独立して-O-、-NH-、-CO-、-CHY2-、-CY22-、-NY2-、-S-、-SO-、-SO2-、又は-SiY222-で置き換えられてよく、Y2は独立して-H、炭素数1~30のアルキル、又は炭素数2~30のアルケニルを表し、Y22は独立して-H、炭素数1~20のアルキル、炭素数1~20のアルケニル、又はフェニルを表し、X13のアルキレン中の-CH2CH2-は独立して-CH=CH-、-C≡C-、又は-N=N-で置き換えられてよく、X13のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよい。一般式V-3中、Y2は独立して-H、炭素数1~20のアルキル、又は炭素数2~20のアルケニルを表す。一般式II-1、III-1、及びIV-1中、Y3は独立して-H、-F、-Cl、-Br、-C≡N、-OH、-COOH、-SO3H、-PO3H2、又は炭素数1~2のアルキルを表し、Y3がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y3が複数存在するときは、互いに結合して環を形成してもよく、Y3aのaは独立して結合先の構造に応じて0~4の整数を表し、一般式IX-1において、lは1~10の整数を表す。一般式IX-1中、Y6は独立して炭素数1~3のアルキル又はフェニルを表す。一般式II-2中、Y11はステロイド骨格、サクシニミド骨格、若しくはフタルイミド骨格を有する基、又は下記一般式XXIIIで表される基である。上記一般式XXIII中、環Sは独立してシクロペンタン環、シクロヘキサン環、1,3-ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ-フロ[3.2-b]フラン環、サクシニミド環、グルタルイミド環、フタルイミド環、スピロ[4.5]デカン環、又はステロイド環を有する基を表し、環S中の-Hは独立して-F、-Cl、-OH、-COOH、-SO3H、-PO3H2、炭素数1~30のアルキル、又はフェニルで置き換えられてよく、環S中の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-、又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、環S上の-Hがフェニルで置き換えられた場合、フェニル中の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。一般式XXIII中、A4は独立して、単結合、又は炭素数1~12のアルキレンを表し、A4がアルキレンである場合、アルキレン中の-CH2-は独立して-O-、-NH-、又は-CO-で置き換えられてよく、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式XXIII中、Y12は独立して、-F、-CH3、又はサクシニミド環を有する基を表す。一般式XXIII中、Y13は-H、-F、-Cl、-Br、-C≡N、-OH、-COOH、-SO3H、-PO3H2、又は炭素数1~30のアルキルを表し、Y13がアルキルである場合、アルキル中の-CH2-は独立して-O-、-NH-、又は-CO-で置き換えられてよく、アルキル中の-CH2CH2-は独立して-CH=CH-、-C≡C-、-SiCH32-O-SiCH32-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式XXIII中、bは独立して0~1の整数を表し、c、d、及びeは独立して0~3の整数を表し、fは独立して0~4の整数を表し、cde≧1でかつ6≧bcdeである。前記分子中にアミノ基及び側鎖を具備する高分子が、側鎖を有するジアミンの少なくとも1種を用いて重合させて得られる高分子A-2である、請求項2に記載の高分子。前記側鎖を有するジアミンが、下記一般式II-2、又はV-3で表されるジアミンである、請求項8に記載の高分子。上記一般式II-2中、X11は-X12-Y11を置換基として有する炭素数1~12のアルキレンを表し、V-3中、X11は独立して炭素数1~12のアルキレンを表し、一般式II-2及びV-3のX11において、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよく、一般式II-2中、X12は単結合又は2価の有機基を表す。一般式II-2中、Y11はステロイド骨格、サクシニミド骨格、若しくはフタルイミド骨格を有する基、又は下記一般式XXIIIで表される基である。上記一般式XXIII中、環Sは独立してシクロペンタン環、シクロヘキサン環、1,3-ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ-フロ[3.2-b]フラン環、サクシニミド環、グルタルイミド環、フタルイミド環、スピロ[4.5]デカン環、又はステロイド環を有する基を表し、環S上の-Hは独立して-F、-Cl、-OH、-COOH、-SO3H、-PO3H2、炭素数1~30のアルキル、又はフェニルで置き換えられてよく、環S上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-、又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、環S上の-Hがフェニルで置き換えられた場合、フェニル上の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。一般式XXIII中、A4は独立して、単結合、又は炭素数1~12のアルキレンを表し、A4がアルキレンである場合、アルキレン中の-CH2-は独立して-O-、-NH-、又は-CO-で置き換えられてよく、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式XXIII中、Y12は独立して、-F、-CH3、又はサクシニミド環を有する基を表す。一般式XXIII中、Y13は-H、-F、-Cl、-Br、-C≡N、-OH、-COOH、-SO3H、-PO3H2、又は炭素数1~30のアルキルを表し、Y13がアルキルである場合、アルキル中の-CH2-は独立して-O-、-NH-、又は-CO-で置き換えられてよく、アルキル中の-CH2CH2-は独立して-CH=CH-、本発明は、良好な特性を有する液晶配向膜の形成にも用いることができる、分子中にアミノ基及び側鎖を具備する高分子を含有する新規な組成物を提供する。また、新規なマレイミド及びマレイミド系高分子を提供する。本発明者らは、前記課題を解決するべく鋭意研究を行った。その結果、分子中にアミノ基及び側鎖を具備する高分子を含む組成物を液晶配向剤として使用したときに、液晶の配向性を向上させることを見出し、本発明を完成させた。また、そのうちの特定の側鎖を有するビスマレイミドが新規化合物であった。本発明は以下の構成からなる。[1]分子中にアミノ基及び側鎖を具備する高分子であって、以下のA又はBの構成を有する高分子。A:ビスマレイミドの少なくとも1種及びジアミンの少なくとも1種を用いて重合させて得られる高分子であって、ビスマレイミド及びジアミンの少なくとも1種に分子中に側鎖を有するものを用いることにより側鎖を導入した高分子。B:分子中に1級又は2級アミノ基を有する高分子の少なくとも1種を中間体として用い、該中間体の1級又は2級アミノ基に不飽和結合を有する化合物を反応させて側鎖を導入した高分子。[2]前記分子中にアミノ基及び側鎖を具備する高分子が、前記Aの構成を有する高分子である、[1]に記載の高分子。[3]前記分子中にアミノ基及び側鎖を具備する高分子が、分子中に側鎖を有するビスマレイミドの少なくとも1種を用いて重合させて得られる高分子A-1である、[2]に記載の高分子。[4]側鎖を有するビスマレイミドが、後述する一般式II-2、V-2、V-3、V-11、VI-2、VI-3、VI-12、VI-21、VI-22、VII-3、VII-12、VIII-2、VIII-3、又はVIII-4で表されるジアミン又はその誘導体と無水マレイン酸を縮合させたものである、[3]に記載の高分子。[5]前記ビスマレイミドが、後述する一般式II-2-1~II-2-4、V-2-1~V-2-17、V-2-24~V-2-39、V-2-48、V-2-50~V-2-53、V-3-1、V-11-1~V-11-19、V-11-21、V-11-23、V-11-31、V-11-34~V-11-36、V-11-38~V-11-39、V-11-41、V-11-43、V-11-45~V-11-52、V-11-54~V-11-55、VI-2-1~VI-2-8、VI-3-1~VI-3-2、VI-21-1~、VI-21-6、及びVIII-2-1~VIII-2-8で表されるジアミン又はその誘導体の群から選択した少なくとも1種と無水マレイン酸を縮合させたものである、[4]に記載の高分子。[6]前記分子中にアミノ基及び側鎖を具備する高分子が、脂肪族ジアミンの少なくとも1種を用いて重合させて得られる高分子である、[1]~[5]の何れか1つに記載の高分子。[7]前記分子中にアミノ基及び側鎖を具備する高分子が、後述する一般式II-1、II-2、III-1、IV-1、V-1-20~V-1-22、V-3、VI-1-40、及びIX-1で表される脂肪族ジアミンからなる群から選択された少なくとも1種を用いて重合させて得られる高分子である、[6]に記載の高分子。[8]前記分子中にアミノ基及び側鎖を具備する高分子が、側鎖を有するジアミンの少なくとも1種を用いて重合させて得られる高分子A-2である、[2]に記載の高分子。[9]前記側鎖を有するジアミンが、後述する下記一般式II-2、又はV-3で表されるジアミンである、[8]に記載の高分子。[10]前記側鎖を有するジアミンが、下記一般式II-2-1~II-2-4、及びV-3-1で表されるジアミンの群から選択した少なくとも1種である、[9]に記載の高分子。[11]前記高分子が、水酸基を有する有機溶剤及びプロトン性アミド系溶剤からなる群から選択されるいずれか1種以上を含む溶剤中で重合させたものである、[1]~[10]のいずれか1つに記載の高分子。[12]前記水酸基を有する有機溶剤が、アルコール性水酸基を有する溶剤、又はフェノール性水酸基を有する溶剤である、[11]に記載の高分子。[13]前記水酸基を有する有機溶剤が、メタノール、エタノール、1-プロパノール、2-プロパノール、1-ブタノール、2-ブタノール、t-ブチルアルコール、1-ペンタノール、1-ヘキサノール、2-エチルヘキサノール、ベンジルアルコール、o-、m-、又はp-メチルベンジルアルコール、o-、m-、又はp-メトキシベンジルアルコール、1-フェニルエチルアルコール、2-フェニルエチルアルコール、エチレングリコール、グリセロール、3-メチル-3-メトキシブタノール、エチレングリコールモノメチルエーテル、エチレングリコールモノエチルエーテル、エチレングリコールモノ-n-ブチルエーテル、ジエチレングリコールモノエチルエーテル、トリエチレングリコールモノアルキルエーテル、プロピレングリコールモノブチルエーテル、ジプロピレングリコールモノメチルエーテル、フェノール、o-、m-、又はp-クレゾール、o-、m-、又はp-クロロフェノール、及び1アルコール性水酸基、並びに2アミド、エステル、及び環状エーテルからなる群から選択されるいずれか1種以上の基を有する高極性アルコールからなる群から選択されるいずれか1種以上を含む、[11]に記載の高分子。[14]前記高極性アルコールが、乳酸メチル、乳酸エチル、乳酸プロピル、乳酸ブチル、2-ヒドロキシ酪酸メチル、2-ヒドロキシ酪酸エチル、2-ヒドロキシイソ酪酸メチル、2-ヒドロキシイソ酪酸エチル、2-ヒドロキシ-3-ブテン酸メチル、リンゴ酸ジメチル、リンゴ酸ジエチル、リンゴ酸ジプロピル、リンゴ酸ジブチル乳酸アルキル、二酢酸グリセロール、及び後述する式1~21で表されるいずれか1種以上を含み、前記プロトン性アミド系溶剤が後述する式22~26で表されるいずれか1種以上を含む、[13]に記載の高分子。[15]前記分子中にアミノ基及び側鎖を具備する高分子が、前記Bの構成を有する請求項1に記載の高分子。[16]前記分子中にアミノ基及び側鎖を具備する高分子は、[1]に記載の中間体がビスマレイミド及びジアミンを重合させて得られたものであり、かつ該ジアミンの少なくとも1種は1級アミノ基を有するジアミンであり、前記アミノ基及び側鎖を具備する高分子が該中間体に不飽和結合を有する化合物を反応させて側鎖を導入した高分子B-1である、[15]に記載の高分子。[17]前記中間体が、脂肪族ジアミンの少なくとも1種を用いた高分子である、[16]に記載の高分子。[18]前記中間体が、後述する一般式II-1-1~II-1-14、II-1-29、II-2-1~II-2-4、III-1-1~III-1-5、IV-1-1~IV-1-4、V-1-20~V-1-22、V-3-1、VI-1-40、及びIX-1-1で表される脂肪族ジアミンからなる群から選択された少なくとも1種を用いた高分子である、[17]に記載の高分子。[19]前記中間体が、水酸基を有する有機溶剤及びプロトン性アミド系溶剤からなる群から選択されるいずれか1種以上を含む溶剤中で重合させたものである、[15]~[18]のいずれか1つに記載の高分子。[20]前記水酸基を有する有機溶剤が、アルコール性水酸基を有する溶剤、又はフェノール性水酸基を有する溶剤である、[19]に記載の高分子。[21]前記水酸基を有する有機溶剤が、メタノール、エタノール、1-プロパノール、2-プロパノール、1-ブタノール、2-ブタノール、t-ブチルアルコール、1-ペンタノール、1-ヘキサノール、2-エチルヘキサノール、ベンジルアルコール、エチレングリコール、グリセロール、3-メチル-3-メトキシブタノール、エチレングリコールモノメチルエーテル、エチレングリコールモノエチルエーテル、エチレングリコールモノ-n-ブチルエーテル、ジエチレングリコールモノエチルエーテル、トリエチレングリコールモノアルキルエーテル、プロピレングリコールモノブチルエーテル、ジプロピレングリコールモノメチルエーテル、フェノール、o-、m-、又はp-クレゾール、o-、m-、又はp-クロロフェノール、及び1アルコール性水酸基、並びに2アミド、エステル、及び環状エーテルからなる群から選択されるいずれか1種以上の基を有する高極性アルコールからなる群から選択されるいずれか1種以上を含む、[19]に記載の高分子。[22]前記高極性アルコールが、乳酸メチル、乳酸エチル、乳酸プロピル、乳酸ブチル、2-ヒドロキシ酪酸メチル、2-ヒドロキシ酪酸エチル、2-ヒドロキシイソ酪酸メチル、2-ヒドロキシイソ酪酸エチル、2-ヒドロキシ-3-ブテン酸メチル、リンゴ酸ジメチル、リンゴ酸ジエチル、リンゴ酸ジプロピル、リンゴ酸ジブチル、二酢酸グリセロール、及び後述する式1~21で表されるいずれか1種以上を含み、前記プロトン性アミド系溶剤が後述する式22~26で表されるいずれか1種以上を含む、[21]に記載の高分子。[23]前記分子中にアミノ基及び側鎖を具備する高分子は、[1]に記載の中間体が分子中に少なくとも1種の1級又は2級アミノ基、及び1つの不飽和基を具備する化合物を用いてラジカル重合されたものであって、前記アミノ基及び側鎖を具備する高分子が該中間体に不飽和結合を有する化合物を反応させて側鎖を導入した高分子B-2である、[15]に記載の高分子。[24]前記中間体が、ポリアリルアミンである、[23]に記載の高分子。[25]前記分子中にアミノ基及び側鎖を具備する高分子は、[1]に記載の中間体がアジリジン環を有する化合物を用いて重合されたものであって、前記アミノ基及び側鎖を具備する高分子が該中間体に不飽和結合を有する化合物を反応させて側鎖を導入した高分子B-3である、[15]に記載の高分子。[26]前記中間体がポリエチレンイミンである、[25]に記載の高分子。[27]前記分子中にアミノ基及び側鎖を具備する高分子は、[1]に記載の中間体の前駆体が官能基を有する高分子であり、該官能基に1級又は2級アミノ基導入したものであって、前記アミノ基及び側鎖を具備する高分子が該中間体に不飽和結合を有する化合物を反応させて側鎖を導入した高分子B-4である、[15]に記載の高分子。[28]前記中間体は、メタアクリル酸をモノマーとして重合した高分子である前駆体に、エチレンイミンを反応させてなる高分子である[27]に記載の高分子。[29]前記分子中にアミノ基及び側鎖を具備する高分子は、[1]に記載の中間体がポリリジン、又はアミノ基変性ポリシロキサンであって、前記アミノ基及び側鎖を具備する高分子が該中間体に不飽和結合を有する化合物を反応させて側鎖を導入した高分子B-5である、[15]に記載の高分子。[30][1]~[29]の何れか1つに記載したアミノ基及び側鎖を具備する高分子、並びに溶剤を含有する組成物。[31]前記溶剤が水酸基を有する有機溶剤及びプロトン性アミド系溶剤からなる群から選択された何れか1種以上を含有する、[30]に記載の組成物。[32]前記高分子は、重合後に溶剤置換する工程を含まない方法で製造された、[30]または[31]に記載の組成物。[33]前記溶剤は水酸基を有する有機溶剤又はプロトン性アミド系溶剤を含有し、溶剤全量に対して前記水酸基を有する有機溶剤又はプロトン性アミド系溶剤を20重量以上含有する、[30]~[32]のいずれか1つに記載の組成物。[34][30]~[33]のいずれか1つに記載の組成物を含有する被覆材料。[35][30]~[33]のいずれか1つに記載の組成物を含有する絶縁材料。[36][30]~[33]のいずれか1つに記載の組成物を含有する接着剤。[37][30]~[33]のいずれか1つに記載の組成物を含有する封止材。[38][30]~[33]のいずれか1つに記載の組成物を含有するプリント配線基板用材料。[39][30]~[33]のいずれか1つに記載の組成物を含有する成形材料。[40][30]~[33]のいずれか1つに記載の組成物を含有する液晶配向剤。[41][40]に記載の液晶配向剤から形成された液晶配向膜。[42][41]に記載の液晶配向膜を有する液晶表示素子。[43][30]~[33]のいずれか1つに記載の組成物から形成したガス分離材用材料。[44][30]~[33]のいずれか1つに記載の組成物から形成した線材用材料。[45]後述する一般式II-2、V-2、V-3、V-11、VI-2、VI-3、VI-12、VI-21、VI-22、VII-3、VII-12、VIII-2、VIII-3、又はVIII-4で表されるジアミン又はその誘導体と無水マレイン酸を縮合させたビスマレイミド。本発明によれば、分子中にアミノ基及び側鎖を具備する高分子、並びに溶剤を含有する組成物を用いることで、例えば液晶配向剤として使用したときの配向性を向上させることができる。また、本発明によれば、側鎖を有する新規なビスマレイミドを提供することができる。本発明において具備するとは、必要な構成単位が化合物中に化学的に結合して備わっていることを意味する。本発明において、アルキレン中の-CH2-が-O-、-NH-、-CO-、-CHY2-、-CY22-、-NY2-、-S-、-SO-、-SO2-、又は-SiY222-で置き換えられてもよく、アルキレン中の-CH2CH2-が-CH=CH-、-C≡C-、-SiCH32-O-SiCH32-、又は-N=N-で置き換えられてもよく、と定義されている場合は、以下の態様を含む。例えばアルキレンが-CH24-である場合、1つ又は複数の-CH2-が-O-で置き換えられて-O-CH23-若しくは-O-CH2-O-CH2-となってもよく、1つ又は複数の-CH2CH2-が-CH=CH-で置き換えられて-CH=CH-CH22-若しくは-CH=CH-CH=CH-となってもよく、又は-CH2-及び-CH2CH2-が同時に-O-及び-CH=CH-で置き換えられて-O-CH2-CH=CH-となってもよい。上記の例でアルキレンがアルキルである場合も同様であり、例えばアルキルが-CH23CH3である場合、1つ又は複数の-CH2-が-O-で置き換えられて-O-CH22CH3-若しくは-O-CH2-O-CH3となってもよく、1つ又は複数の-CH2CH2-が-CH=CH-で置き換えられて-CH=CH-CH2-CH3-若しくは-CH=CH-CH=CH2となってもよく、又は-CH2-及び-CH2CH2-が同時に-O-及び-CH=CH-で置き換えられて-O-CH2-CH=CH2となってもよい。上記のアルキレン中の-CH2-若しくは-CH2CH2-が置き換えられてもよい場合、又はアルキル中の-CH2-若しくは-CH2CH2-が置き換えられてもよい場合において、各基によって置き換えられてもよい基の選択肢の数又は種類が異なる場合においても、同様に考えるものとする。上記のアルキレン中の-CH2-又は-CH2CH2-が置き換えられた基を、本発明においては置き換えられたアルキレンと記載することがあり、上記のアルキル中の-CH2-又は-CH2CH2-が置き換えられた基を、本発明においては置き換えられたアルキルと記載することがある。なお、本発明においては、連続する2つの-CH2-が-O-で置き換えられて、-O-O-のようになることは好ましくない。本発明の第1の態様は組成物及びそれに使用する高分子である。本発明の組成物は、分子中にアミノ基及び側鎖を具備する高分子、並びに溶剤を含有する。分子中にアミノ基及び側鎖を具備する高分子としては、ビスマレイミドの少なくとも1種及びジアミンの少なくとも1種を用いて重合させて得られる高分子であって、ビスマレイミド及びジアミンの少なくとも1種に分子中に側鎖を有するものを用いることにより側鎖を導入した高分子A、又は分子中に1級又は2級アミノ基を有する高分子の少なくとも1種を中間体として用い、該中間体の1級又は2級アミノ基に不飽和結合を有する化合物を反応させて側鎖を導入した高分子Bが挙げられる。なお、本発明において側鎖を有するモノマーとは、重合後に主鎖から分岐する置換基側鎖として働く基を有するモノマーを意味する。側鎖を有するモノマーを少なくとも1種使用して重合させることにより得られる高分子Aの例として、以下のA-1及びA-2が挙げられる。A-1:分子中に側鎖を有するビスマレイミドの少なくとも1種、及び側鎖を有するか又は有さないジアミンの少なくとも1種を用いたマレイミド系高分子。A-2:側鎖を有するか又は有さないビスマレイミドの少なくとも1種、及び分子中に側鎖を有するジアミンの少なくとも1種を用いたマレイミド系高分子。分子中に1級又は2級アミノ基を有する高分子の少なくとも1種を中間体として用い、該中間体の1級又は2級アミノ基に不飽和結合を有する化合物を反応させて側鎖を導入した高分子Bの例として、以下のB-1、B-2、B-3、B-4、及びB-5が挙げられる。B-1:中間体がビスマレイミド及びジアミンを用いて重合された高分子であり、該ジアミンの少なくとも1種が1級アミノ基を有するジアミンであり、この中間体の2級アミノ基に不飽和結合を有する化合物を反応させて側鎖を導入した高分子。B-2:中間体が1級又は2級アミノ基及び不飽和結合を有するモノマーを用いて重合された高分子であり、この中間体の1級又は2級アミノ基にさらに不飽和結合を有する化合物を反応させて側鎖を導入した高分子。B-3:中間体がアジリジン環を有する化合物を用いて重合された高分子であり、この中間体の1級又は2級アミノ基に不飽和結合を有する化合物を反応させて側鎖を導入した高分子。B-4:中間体の前駆体が官能基を有するアクリル系高分子であり、中間体はこの官能基をベースに1級又は2級アミノ基を導入したものであり、この中間体の1級又は2級アミノ基に不飽和結合を有する化合物を反応させて側鎖を導入した高分子。B-5:中間体がポリリジン、又はアミノ基変性ポリシロキサンであり、この中間体の1級又は2級アミノ基に不飽和結合を有する化合物を反応させて側鎖を導入した高分子。A-1及びA-2において、高分子を構成する化合物として、側鎖を有するビスマレイミド及び側鎖を有するジアミンの両方を同時に使用してもよく、側鎖を有するビスマレイミド及び側鎖を有さないビスマレイミドの両方を同時に使用してもよく、側鎖を有するジアミン及び側鎖を有さないジアミンの両方を同時に使用してもよい。上記側鎖を有するビスマレイミドとは、2つのマレイミド環を結ぶ置換基を主鎖としたときに、主鎖から分岐する置換基側鎖を有するマレイミドを意味する。このような側鎖を有するビスマレイミドは、側鎖を有するジアミンと無水マレイン酸を反応させることで合成することができる。なお、上記側鎖を有するジアミンとは、2つのアミノ基を結ぶ置換基を主鎖としたときに、主鎖から分岐する置換基側鎖を有するジアミンを意味する。上記側鎖を有さないビスマレイミドとは、2つのマレイミド環を結ぶ置換基を主鎖としたときに、主鎖から分岐する置換基側鎖を有さないマレイミドを意味する。このような側鎖を有さないビスマレイミドは、側鎖を有さないジアミンと無水マレイン酸を反応させることで合成することができる。なお、上記側鎖を有さないジアミンとは、2つのアミノ基を結ぶ置換基を主鎖としたときに、主鎖から分岐する、所望のプレチルト角を発現させることができる置換基側鎖を有さないジアミンを意味する。A-1及びA-2において、本発明のマレイミド系高分子を構成するビスマレイミド及びジアミンの組合せとして、表1に示した組合せが挙げられる。B-1において、中間体であるマレイミド系高分子を構成する原材料の組合せとして、表2に示した組合せが挙げられる。前記A-1、A-2、及びB-1の態様に用いるジアミンは、上記ジアミンのうち、反応性の観点から、脂肪族ジアミンが好ましく用いられる。具体的には、下記一般式II-1、II-2、III-1、IV-1、V-1-20~V-1-22、V-3、VI-1-40、及びIX-1で表される脂肪族ジアミンが挙げられる。特にマレイミド系高分子を構成するモノマーとしてジアミンに脂肪族ジアミンを用いる場合には、反応時重合時に触媒、例えばプロトン供与体、三級アミン、又はそれらを組み合わせた成分を反応系内に使用しなくても、高重合度のマレイミド系高分子が得られるため、好ましい。また、反応時重合時に触媒を反応系内に添加しなくてもよいため、不純物の混入が少ない高分子を得ることができ、品質の点で好ましい。さらに、重合後に高分子を精製する工程が不要であり、重合後の反応液をそのまま所望の用途に使用することができるため、工数の点で好ましい。あるいは、高分子溶液を使用して被膜を形成する際に、臭気、毒性、又は腐食性のある蒸気の発生が抑制されるため、好ましい。なお、前記プロトン供与体としては無機酸例えば塩化水素、硫酸、燐酸、若しくは過塩素酸等、カルボン酸例えば蟻酸、酢酸、プロピオン酸、安息香酸、若しくはトリフルオロ酢酸等、フェノール類例えばフェノール、クレゾール類、クロロフェノール類、キシレノール類、若しくはヒドロキノン等、又は塩類例えば塩化アンモニウム、硫化アンモニウム、塩化トリブチルアンモニウム、三フッ化ホウ素モノエチルアミン、若しくは塩化アルミニウム等等が挙げられ、三級アミン類としては例えばトリエチルアミン、ピリジン、ジメチルアミノピリジン、又はジアザビシクロウンデセン等が挙げられる。側鎖を有する脂肪族ジアミンとしては、下記一般式II-2、及びV-3で表されるジアミン等が挙げられる。側鎖を有さない脂肪族ジアミンとしては、下記一般式II-1、III-1、IV-1、V-1-20~V-1-22、VI-1-40、及びIX-1で表されるジアミン等が挙げられる。一般式IV-1中、X6は独立して単結合、-O-、-S-、-S-S-、-SO2-、-CO-、-CONH-、-COO-、-NH-、-NCH3-CH2m-NCH3-、-CCH32-、-CCF32-、-CH2m-、-O-CH2m-O-、-S-CH2m-S-mは1~6の整数を表す、-COCH=CH-、-N=N-、又は-C≡C-を表す。一般式IX-1中、X7は独立して炭素数1~6のアルキレン又は、フェニレンを表し、X7がフェニレンである場合はフェニレン上の-Hは独立して炭素数1~30のアルキルで置き換えられていてもよい。一般式II-1中、X11は0~4個の-Y3を置換基として有する炭素数1~12のアルキレンを表し、II-2中、X11は-X12-Y11を置換基として有する炭素数1~12のアルキレンを表し、V-3中、X11は独立して炭素数1~12のアルキレンを表し、一般式II-1、II-2、及びV-3のX11において、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよい。一般式II-1中、Y21は独立して-H、炭素数1~20のアルキル、又は炭素数1~20のアルキレンを表し、前記アルキル又はアルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキル又はアルキレン中の-CH2CH2-は独立して-CH=CH-、又は-C≡C-で置き換えられてよく、アルキル又はアルキレン中の-NH-と隣接しない-CH2-は独立して-O-、又は-CO-で置き換えられてよく、アルキル又はアルキレン中の-NH-と隣接しない-CH2CH2-は独立して-N=N-で置き換えられてよく、このアルキル若しくはアルキレン、又は置き換えられたアルキル、若しくは置き換えられたアルキレン上の-Hは独立して-F、-Cl、-Br、-C≡N、-OH、-COOH、-SO3H、又は-PO3H2、で置き換えられてよく、Y21が前記の炭素数1~20のアルキレンである場合は、Y21は、他方のアミノ基のY21に、又は独立してY3に結合して環を形成する。一般式II-2中、X12は単結合又は2価の有機基を表す。一般式V-3中、X13は独立して単結合、または炭素数1~30のアルキレンを表し、X13がアルキレンである場合、アルキレン中の-CH2-は独立して-O-、-NH-、-CO-、-CHY2-、-CY22-、-NY2-、-S-、-SO-、-SO2-、又は-SiY222-で置き換えられてよく、Y2は独立して-H、炭素数1~30のアルキル、又は炭素数2~30のアルケニルを表し、Y22は独立して-H、炭素数1~20のアルキル、炭素数1~20のアルケニル、又はフェニルを表し、X13のアルキレン中の-CH2CH2-は独立して-CH=CH-、-C≡C-、又は-N=N-で置き換えられてよく、X13のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよい。一般式V-3中、Y2は独立して-H、炭素数1~30のアルキル、又は炭素数2~30のアルケニルを表す。一般式II-1、III-1、及びIV-1中、Y3は独立して-H、-F、-Cl、-Br、-C≡N、-OH、-COOH、-SO3H、-PO3H2、又は炭素数1~2のアルキルを表し、Y3がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y3が複数存在するときは、互いに結合して環を形成してもよく、Y3aのaは独立して結合先の構造に応じて0~4の整数を表し、一般式IX-1において、lは1~10の整数を表す。一般式IX-1中、Y6は独立して炭素数1~3のアルキル又はフェニルを表す。一般式II-2中、Y11はステロイド骨格、サクシニミド骨格、若しくはフタルイミド骨格を有する基、又は下記一般式XXIIIで表される基である。上記一般式XXIII中、環Sは独立してシクロペンタン環、シクロヘキサン環、1,3-ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ-フロ[3.2-b]フラン環、サクシニミド環、グルタルイミド環、フタルイミド環、スピロ[4.5]デカン環、又はステロイド環を有する基を表し、環S上の-Hは独立して-F、-Cl、-OH、-COOH、-SO3H、-PO3H2、炭素数1~30のアルキル、又はフェニルで置き換えられてよく、環S上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-、又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、環S上の-Hがフェニルで置き換えられた場合、フェニル中の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。一般式XXIII中、A4は独立して、単結合、又は炭素数1~12のアルキレンを表し、A4がアルキレンである場合、アルキレン中の-CH2-は独立して-O-、-NH-、又は-CO-で置き換えられてよく、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式XXIII中、Y12は独立して、-F、-CH3、又はサクシニミド環を有する基を表す。一般式XXIII中、Y13は-H、-F、-Cl、-Br、-C≡N、-OH、-COOH、-SO3H、-PO3H2、又は炭素数1~30のアルキルを表し、Y13がアルキルである場合、アルキル中の-CH2-は独立して-O-、-NH-、又は-CO-で置き換えられてよく、アルキル中の-CH2CH2-は独立して-CH=CH-、-C≡C-、-SiCH32-O-SiCH32-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式XXIII中、bは独立して0~1の整数を表し、c、d、及びeは独立して0~3の整数を表し、fは独立して0~4の整数を表し、cde≧1でかつ6≧bcdeである。1級の脂肪族ジアミンとしては、下記一般式II-1-1~II-1-14で表されるジアミン等が挙げられる。2級の脂肪族ジアミンとしては、下記一般式II-1-21、II-1-22、II-1-24~II-1-28、II-1-30で表されるジアミン等が挙げられる。本発明において、1級及び2級アミノ基を具備するジアミンを使用することもできる。1級アミノ基と2級アミノ基を具備するジアミンとしては、上記一般式II-1-23、II-1-29で表されるジアミン等が挙げられる。B-2において、中間体である1級又は2級アミノ基を有するモノ不飽和化合物等を用いて重合させた高分子における、原材料の組合せとして、表3に示した組合せが挙げられる。B-3において、アジリジン環を有する化合物等を用いて重合させた高分子における、原材料の組合せとして、表4に示した組合せが挙げられる。B-4において、中間体の前駆体が官能基を有するメタアクリル系高分子であり、中間体が該前駆体の官能基に1級又は2級アミノ基を導入したものである場合、中間体の前駆体を構成する原材料及び1級又は2級アミノ基を導入する際の反応資材の組合せとして、表5に示した組合せが挙げられる。B-5において、中間体である1級又は2級アミノ基を有する高分子として、表6に示したものが挙げられる。これらの組合せにおいて、使用するモノマーはそれぞれの化合物群から1種だけ使用しても、2種以上組み合わせて使用してもよい。例えば、組合せ番号8において、側鎖を有するビスマレイミド、側鎖を有するジアミン、側鎖を有さないビスマレイミド、及び側鎖を有さないジアミンからそれぞれ1種の計4種を組み合わせて使用してもよく、又は側鎖を有するビスマレイミドから2種、側鎖を有するジアミンから3種、側鎖を有さないビスマレイミドから4種、及び側鎖を有さないジアミンから5種の計14種を組み合わせて使用してもよい。本発明の組成物に使用する高分子において、側鎖を有するモノマーの使用比率は、用途により任意に選択することができる。例えば、液晶配向剤に使用する際は、以下のように定義することができる。本発明の組成物に使用する高分子が、側鎖を有するモノマーを少なくとも1種使用して重合させることにより得られる高分子である場合は、側鎖を有するモノマーの使用比率は以下の式で定義される。側鎖を有するモノマーの使用比率モル=側鎖を有するモノマーのモル数の合計/全モノマーのモル数の合計×100側鎖を有するモノマーを少なくとも1種使用して重合させることにより得られる高分子において、側鎖を有するモノマーの使用比率は0.1モル~100モルであることが好ましく、0.5モル~100モルであることがより好ましく、1モル~100モルであることがさらに好ましく、3モル~100モルであることが特に好ましい。本発明の組成物に使用する高分子が、分子中に1級又は2級アミノ基を有する高分子の少なくとも1種を中間体として用い、該中間体の1級又は2級アミノ基に不飽和結合を有する化合物を反応させて側鎖を導入した高分子である場合は、側鎖を有するモノマーの使用比率は以下の式で定義される。側鎖の比率モル=中間体と反応させる、不飽和結合を有する化合物のモル数の合計/中間体の1級又は2級アミノ基のモル数の合計×100慣用的に1級又は2級アミノ基の活性水素当量が判明している場合は、以下の式で定義してもよい。側鎖の比率モル=中間体と反応させる、不飽和結合を有する化合物のモル数の合計/中間体の重量/中間体の活性水素当量×100分子中に1級又は2級アミノ基を有する高分子の少なくとも1種を中間体として用い、該中間体の1級又は2級アミノ基に不飽和結合を有する化合物を反応させて側鎖を導入した高分子において、不飽和結合を有する化合物の使用比率は0.1モル~100モルであることが好ましく、0.5モル~100モルであることがより好ましく、1モル~100モルであることがさらに好ましく、3モル~100モルであることが特に好ましい。本発明の組成物における高分子の含有量は、高分子の溶剤に対する溶解度や前記組成物の用途に応じて0.05~80重量の範囲から決めることができる。例えば組成物が液晶配向剤である場合では、前記高分子の含有量は0.1~40重量であることが好ましい。上記組成物の粘度は、その用途や採用する作業手段、高分子の濃度、高分子の種類、溶剤の種類と割合等の諸条件によって適宜に決めることができる。例えば組成物の用途が液晶配向剤であって、印刷機によって塗膜を形成する場合は、塗膜の十分な膜厚を得る観点及び印刷ムラの発生の抑制の観点から、組成物の粘度は5~100mPasであることが好ましく、10~80mPasであることがより好ましい。また、スピンコートによって塗膜を形成する場合は、組成物の粘度は5~200mPasであることが好ましく、10~100mPasであることがより好ましい。前記組成物の粘度は、回転粘度測定法により測定することができ、例えば回転粘度計東機産業製TVE-20L型を用いて25°Cの測定温度で測定することができる。本発明の組成物に使用する高分子が前記マレイミド系高分子である場合は、ビスマレイミドとジアミンとの反応生成物の構造であって、ビスマレイミドの不飽和結合へのジアミンのアミノ基の付加反応によって生じる重合体の構造を多く有するものが好ましい。本発明に使用するマレイミド系高分子は、二重結合同士の反応に起因する、高分子鎖の枝分かれ、架橋、又は着色が顕著な単位を多く有する高分子よりも、ビスマレイミドとジアミンとのマイケル付加反応による、直鎖状で着色の少ない単位を多く有する高分子であることが好ましい。本発明の組成物に使用する溶剤は、通常溶剤として用いることができるものであれば、特段限定されない。前記マレイミド系高分子をビスマレイミドとジアミンとの付加反応によって合成する場合には、反応時重合時における副反応二重結合同士の反応による高分子鎖の枝分かれ若しくは架橋に起因する、反応液の固化若しくはゲル化、又は着色を抑制する観点から、アルコール性又はフェノール性水酸基を有する溶剤、又はプロトン性アミド系溶剤を含む溶剤を、重合時に使用する溶剤として用いることが好ましい。重合時に使用する溶剤に用いるアルコール性又はフェノール性水酸基を有する溶剤としては、メタノール、エタノール、1-プロパノール、2-プロパノール、1-ブタノール、2-ブタノール、t-ブチルアルコール、1-ペンタノール、1-ヘキサノール、2-エチルヘキサノール等の脂肪族モノアルコール、ベンジルアルコール、o-、m-、又はp-メチルベンジルアルコール、o-、m-、又はp-メトキシベンジルアルコール、1-フェニルエチルアルコール、2-フェニルエチルアルコール等の芳香族アルコール、エチレングリコール、グリセロール等の脂肪族ポリオール、3-メチル-3-メトキシブタノール等のアルコキシモノアルコール、エチレングリコールモノメチルエーテル、エチレングリコールモノエチルエーテル、エチレングリコールモノ-n-ブチルエーテル等のエチレングリコールモノアルキルエーテル、ジエチレングリコールモノエチルエーテル等のジエチレングリコールモノアルキルエーテル、トリエチレングリコールモノアルキルエーテル、プロピレングリコールモノブチルエーテル等のプロピレングリコールモノアルキルエーテル、ジプロピレングリコールモノメチルエーテル等のジプロピレングリコールモノアルキルエーテル、フェノール、o-、m-、又はp-クレゾール及びこれらの混合物、o-、m-、又はp-クロロフェノール及びこれらの混合物等のフェノール類;1アルコール性水酸基、並びに2アミド、エステル、及び環状エーテルからなる群から選択されるいずれか1種以上の基を有する高極性アルコール、プロトン性アミド系溶剤、及びこれらの混合物;から選択される1種以上を含有する溶剤等を用いることができる。高極性アルコールとして、具体的には、乳酸メチル、乳酸エチル、乳酸プロピル、乳酸ブチル、2-ヒドロキシ酪酸メチル、2-ヒドロキシ酪酸エチル、2-ヒドロキシイソ酪酸メチル、2-ヒドロキシイソ酪酸エチル、2-ヒドロキシ-3-ブテン酸メチル、リンゴ酸ジメチル、リンゴ酸ジエチル、リンゴ酸ジプロピル、リンゴ酸ジブチル、二酢酸グリセロール等の水酸基含有エステル、及び下記式1~21で示される化合物などが挙げられる。上記プロトン性アミド系溶剤として、具体的には下記式22~26で示される化合物等が挙げられる。重合時に使用する溶剤に、前記アルコール性又はフェノール性水酸基を有する溶剤、又はプロトン性アミド系溶剤を用いる場合、その使用量は重合時に使用する溶剤の総和に対して10~100重量となる量であることが、反応時重合時における副反応二重結合同士の反応による枝分かれ、架橋反応液の固化若しくはゲル化、又は着色を抑制する観点から好ましい。また、これらの溶剤は1種だけ使用しても、2種以上組み合わせて使用してもよい。なお、重合反応後に反応液を、前記アルコール性又はフェノール性水酸基を有する溶剤以外の溶剤で希釈し、その結果、溶液中の前記アルコール性又はフェノール性水酸基を有する溶剤が、溶剤の総和に対して10重量を下回ることになっても、何等問題は無い。前記溶剤のうち、前記高極性アルコール又はフェノール性水酸基を含む溶剤を重合溶剤に用いることは、前記付加反応の過程における反応液の固化又はゲル化を抑制する観点から好ましい。重合時に使用する溶剤に、前記アルコール性水酸基を有する溶剤、又はプロトン性アミド系溶剤を用いる場合、臭気が少ないために重合時に使用する溶剤を含んだまま樹脂組成物として使用できる、すなわち重合後に溶剤置換する工程を含まない方法で製造できるため、好ましい。重合時に使用する溶剤に、前記アルコール性水酸基を有する溶剤、又はプロトン性アミド系溶剤を用いる場合、反応時重合時における副反応マレイミド基の開環を抑制する観点から好ましい。これらの溶剤を用いる場合、反応時重合時に触媒、例えばプロトン供与体、三級アミン、又はそれらを組み合わせた成分を反応系内に使用しなくても、高重合度のマレイミド系高分子が得られるため、好ましい。また、反応時重合時に触媒を反応系内に添加しなくてもよいため、不純物の混入が少ない高分子を得ることができ、品質の点で好ましい。さらに、重合後に高分子を精製する工程が不要であり、重合後の反応液をそのまま所望の用途に使用することができるため、工数の点で好ましい。なお、前記プロトン供与体としては無機酸例えば塩化水素、硫酸、燐酸、若しくは過塩素酸等、カルボン酸例えば蟻酸、酢酸、プロピオン酸、安息香酸、若しくはトリフルオロ酢酸等、フェノール類例えばフェノール、クレゾール類、クロロフェノール類、キシレノール類、若しくはヒドロキノン等、又は酸性の塩類例えば塩化アンモニウム、硫化アンモニウム、塩化トリブチルアンモニウム、三フッ化ホウ素モノエチルアミン、若しくは塩化アルミニウム等等が挙げられ、三級アミン類としては例えばトリエチルアミン、ピリジン、ジメチルアミノピリジン、又はジアザビシクロウンデセン等が挙げられる。重合時に使用する溶剤に、前記高極性アルコールを含有する溶剤、又はプロトン性アミド系溶剤を用いる場合、高分子の溶解力が高いために樹脂組成物の保存安定性が良好であるため、好ましい。重合時に使用する溶剤に、前記ベンジルアルコール等の芳香族アルコール、又はフェノール性水酸基を有する溶剤を用いる場合、剛直な構造液晶性又はメソゲン性を有する構造の比率が高い組成の高分子の溶解力が高く重合時の操作性及び樹脂組成物の保存安定性が良好であるため、このような組成を使用する際には好ましい。なお、重合時に使用する溶剤にフェノール性水酸基を有する溶剤を用いる場合は、組成物を使用する際の溶剤の揮発に伴う毒性や臭気の問題を防止するため、重合した高分子溶液から高分子のみを再沈殿等の方法により回収して精製を行い、フェノール性水酸基を有する溶剤以外の溶剤に再度溶解させて本発明の組成物に使用することが好ましい。前記重合溶剤に前記水酸基を有する溶剤、又はプロトン性アミド系溶剤を用いる場合、その使用量は、前記付加反応における原料であるビスマレイミド及びジアミンと前記溶剤との総和に対する前記原料の濃度が0.5~70重量となる量であることが前記付加反応の過程における反応液の固化又はゲル化を抑制する観点から好ましく、1~50重量となる量であることがより好ましい。前記マレイミド系高分子を得る際の反応重合温度は、モノマーの反応性等に応じて適宜変更してよい。好ましくは、-50°C~溶剤の沸点である。より好ましくは、-20°C~溶剤の沸点である。反応時間は、モノマーの反応性等に応じて適宜変更してよい。好ましくは1~200時間である。より好ましくは、2~100時間である。また、重合時の圧力としては常圧であることが好ましい。本発明のマレイミド系高分子は、上記ビスマレイミドと上記ジアミンとを等モル比で原料として用いることで、マレイミド系高分子を上記高分子として含有する組成物を得ることができる。本発明でいう等モル比とは、原料中のビスマレイミドとジアミンのモル比が0.8:1.2~1.2:0.8の割合で存在する原料を反応に供することで得ることが好ましく、原料のモル比が0.9:1.1~1.1:0.9であることがより好ましい。前記マレイミド系高分子の重量平均分子量は、使用時の取扱い性の観点から、3,000~500,000であることが好ましく、5,000~250,000であることがより好ましく、10,000~200,000であることがさらに好ましく、20、000~150,000であることが特に好ましい。前記重量平均分子量は、測定機器にAlliance2695、WATERS社製を用い、展開溶剤に1リン酸含有N,N-ジメチルホルムアミドを用い、標準試料としてポリスチレンを用い、カラムにHSPgel登録商標RTMB-M、WATERS社製を用いて液体クロマトグラフィー分析を行うことによって測定することができる。なお、本願発明において、左右が非対称である基は、左右がどちらの方向を向いていてもよいものと定義する例えば、-COCH=CH-は、-COCH=CH-又は-CH=CHCO-の何れかを意味する。アルキル又はアルキレン中の-CH2-が-O-で置き換えられる場合、-O-が連続することはない。アルキル又はアルキレンは、直鎖又は分岐のどちらでもよいものとする。また、本願発明において、同一の記号が、同一の一般式又は異なる一般式に使用されているときは、それぞれの記号がその定義の範囲内で互いに独立した意味を有するものとする。本発明に使用される高分子が、側鎖を有するモノマーを少なくとも1種使用して重合させることにより得られる高分子で、A-1:上記説明した側鎖を有するジアミン又はその誘導体から製造した側鎖を有するビスマレイミドの少なくとも1種、及び側鎖を有するか又は有さないジアミンの少なくとも1種を用いたマレイミド系高分子、若しくはA-2:側鎖を有するか又は有さないビスマレイミドの少なくとも1種、及び上記説明した側鎖を有するジアミン又はその誘導体の少なくとも1種を用いたマレイミド系高分子、の何れかの態様である場合、それぞれの態様で使用することができる側鎖を有するモノマーとして、以下のものが挙げられる。上記側鎖を有するジアミンとは、前述のとおり、2つのアミノ基を結ぶ置換基を主鎖としたときに、主鎖から分岐する置換基側鎖を有するジアミンである。本発明のビスマレイミドは、特に以下の一般式II-2、V-2、V-3、V-11、VI-2、VI-3、VI-12、VI-21、VI-22、VII-3、VII-12、VIII-2、VIII-3、又はVIII-4で表されるジアミン、若しくはそれらの誘導体と無水マレイン酸を縮合させたものであることが好ましい。上記一般式V-2、V-11、VI-2、VI-3、VI-12、VI-21、VI-22、VII-3、VII-12、VIII-2、VIII-3、及びVIII-4中、ベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環等で置き換えられてよい。ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環上の-Hは、独立して-F、-Cl、-OH、-COOH、-SO3H、-PO3H2、炭素数1~30のアルキル、又はフェニルで置き換えられてよく、これらの環上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、これらの環上の-Hがフェニルで置き換えられた場合、フェニル上の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。-NH2と、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環との間の単結合は、炭素数1~12のアルキレンで置き換えられてよく、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよく、一般式V-2、V-11、VI-2、VI-3、VI-12、VI-21、VI-22、VII-3、VII-12、VIII-2、VIII-3、及びVIII-4中、Y2は独立して-H、炭素数1~30のアルキル、又は炭素数2~30のアルケニルを表す。上記一般式VI-2、VI-3、VI-12、VII-3、VII-12、VIII-2、VIII-3、及びVIII-4中、X6は独立して単結合、-O-、-S-、-S-S-、-SO2-、-CO-、-CONH-、-COO-、-NH-、-NCH3-CH2m-NCH3-、-CCH32-、-CCF32-、-CH2m-、-O-CH2m-O-、-S-CH2m-S-mは1~6の整数を表す、-COCH=CH-、-N=N-、又は-C≡C-を表す。一般式VIII-2中、X8は単結合又は炭素数1~3のアルキレンを表し、X9は単結合、1,4-フェニレン又は1,4-シクロヘキシレンを表す。一般式V-2、及びVI-3中、X10は単結合、-O-、-COO-、-OCO-、-CO-、-CONH-、-CH2m-mは1~6の整数を表す、-CHY2-、-CY22-、又は-NY2-を表し、Y2は独立して-H、炭素数1~30のアルキル、又は炭素数2~30のアルケニルを表す。一般式II-2中、X11は-X12-Y11を置換基として有する炭素数1~12のアルキレンを表し、V-3中、X11は独立して炭素数1~12のアルキレンを表し、一般式II-2及びV-3のX11において、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよい。一般式II-2中、X12は単結合又は2価の有機基を表す。一般式V-3において、X13は独立して単結合、または炭素数1~30のアルキレンを表し、X13がアルキレンである場合、アルキレン中の-CH2-は独立して-O-、-NH-、-CO-、-CHY2-、-CY22-、-NY2-、-S-、-SO-、-SO2-、又は-SiY222-で置き換えられてよく、Y2は独立して-H、炭素数1~30のアルキル、又は炭素数2~30のアルケニルを表し、Y22は独立して-H、炭素数1~20のアルキル、炭素数1~20のアルケニル、又はフェニルを表し、X13のアルキレン中の-CH2CH2-は独立して-CH=CH-、-C≡C-、又は-N=N-で置き換えられてよく、X13のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよい。一般式V-3中、Y2は独立して-H、炭素数1~30のアルキル、又は炭素数2~30のアルケニルを表す。一般式V-11、VI-2、VI-3、VI-12、VI-21、VII-3、VII-12、VIII-2、VIII-3、及びVIII-4中、aは独立して結合先の構造に応じて0~4の整数を表し、一般式IX-1において、lは1~10の整数を表す。一般式VI-2、VI-3、VI-12、VII-12、VIII-2、及びVIII-3中、Y3は独立して-H、-F、-Cl、-Br、-C≡N、-OH、-COOH、-SO3H、-PO3H2、又は炭素数1~20のアルキルを表し、Y3がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y3が複数存在するときは、互いに結合して環を形成してもよい。なお、本発明において、アルキル中の-CH2-が-O-で置換される場合、-O-は連続しない。一般式VI-2中、Y7は独立して炭素数1~30のアルキル、シクロヘキシル、又はビシクロヘキシルを表し、Y7がシクロヘキシル又はビシクロヘキシルである場合、シクロヘキシル又はビシクロヘキシル上の-Hは独立して炭素数1~30のアルキルで置換されてもよい。一般式VIII-2中、Y8は-H又は炭素数1~30のアルキルを表し、Y8がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式VIII-3中、Y9は炭素数6~30のアルキルを表し、Y10は炭素数1~30のアルキルを表す。一般式II-2、V-2、及びVI-3中、Y11はステロイド骨格、サクシニミド骨格、若しくはフタルイミド骨格を有する基、又は下記一般式XXIIIで表される基である。上記一般式XXIII中、環Sは独立してシクロペンタン環、シクロヘキサン環、1,3-ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ-フロ[3.2-b]フラン環、サクシニミド環、グルタルイミド環、フタルイミド環、スピロ[4.5]デカン環、又はステロイド環を有する基を表し、環S上の-Hは独立して-F、-Cl、-OH、-COOH、-SO3H、-PO3H2、炭素数1~30のアルキル、又はフェニルで置き換えられてよく、環S上の-Hがアルキルで置き換えられた場合、アルキル中の-CH2-は独立して-O-、-NH-、又は-CO-でさらに置き換えられてよく、アルキル中の-CH2CH2-は独立して-CH=CH-、-C≡C-、-SiCH32-O-SiCH32-、又は-N=N-でさらに置き換えられてよく、アルキル又は置き換えられたアルキル上の-Hは独立して-F、-Cl、-Br、-C≡N、-OH、-COOH、-SO3H、又は-PO3H2でさらに置き換えられてよく、環S上の-Hがフェニルで置き換えられた場合、フェニル上の-Hは独立して、-F、-Cl、-Br、-C≡N、-CH3、-OCH3、-OCH2F、-OCHF2、-OCF3、-OH、-COOH、-SO3H、又は-PO3H2でさらに置き換えられていてもよい。一般式XXIII中、A4は独立して、単結合、又は炭素数1~12のアルキレンを表し、A4がアルキレンである場合、アルキレン中の-CH2-は独立して-O-、-NH-、又は-CO-で置き換えられてよく、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式XXIII中、Y12は独立して、-F、-CH3、又はサクシニミド環を有する基を表す。一般式XXIII中、Y13は-H、-F、-Cl、-Br、-C≡N、-OH、-COOH、-SO3H、-PO3H2、又は炭素数1~30のアルキルを表し、Y13がアルキルである場合、アルキル中の-CH2-は独立して-O-、-NH-、又は-CO-で置き換えられてよく、アルキル中の-CH2CH2-は独立して-CH=CH-、-C≡C-、-SiCH32-O-SiCH32-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式XXIII中、bは独立して0~1の整数を表し、c、d、及びeは独立して0~3の整数を表し、fは独立して0~4の整数を表し、cde≧1でかつ6≧bcdeである。一般式V-11、VI-12、VI-21、VI-22、及びVII-12中、Y14は独立して下記一般式XXIで表される基であり、Y14aにおけるaはゼロではなく、かつ、Y14が複数存在する場合には、連続するY14の少なくとも1つは-COCH=CH-、-N=N-、及び-C≡C-から選ばれる基を有する。上記一般式XXI中、A1は独立して単結合、直鎖若しくは分岐の炭素数1~30のアルキレン、又は骨格を構成する炭素、窒素、酸素、硫黄、及びケイ素数の和が3~30である環を有する二価の基を表し、A1がアルキレンである場合、アルキレン中の-CH2-は独立して-O-、-NH-、-CO-、又は-NY2-で置き換えられてよく、Y2は独立して-H、炭素数1~30のアルキル、又は炭素数2~30のアルケニルを表し、アルキレン中の-CH2CH2-は独立して-CH=CH-、-C≡C-、又は-N=N-で置き換えられてよく、アルキレン又は置き換えられたアルキレン上の-Hは独立して-F、-Cl、-Br、-C≡N、-OH、-COOH、-SO3H、-PO3H2、又は下記一般式XXIIで置き換えられてよく、A1が環である場合、環上の-Hは独立して-F、-Cl、-Br、-C≡N、-OH、-COOH、-SO3H、-PO3H2、-NY22、又は下記一般式XXIIで置き換えられてよく、Y2は独立して-H、炭素数1~30のアルキル、又は炭素数2~30のアルケニルを表す。上記一般式XXI中、A2は-H、-F、-Cl、-Br、-C≡N、-OH、-COOH、-SO3H、-PO3H2、又は直鎖若しくは分岐の炭素数1~40のアルキルを表し、A2がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。上記一般式XXII中、A3は独立して単結合、直鎖若しくは分岐の炭素数1~30のアルキレン、又は骨格を構成する炭素、窒素、酸素、硫黄、及びケイ素数の和が3~30である環を有する二価の基を表し、A3がアルキレンである場合、アルキレン中の-CH2-は独立して-O-、-NH-、-CO-、又は-NY2-で置き換えられてよく、Y2は独立して-H、炭素数1~30のアルキル、又は炭素数2~30のアルケニルを表し、A3のアルキレン中の-CH2CH2-は独立して-CH=CH-、-C≡C-、又は-N=N-で置き換えられてよく、A3のアルキレン又は置き換えられたアルキレン上の-Hは独立して-F、-Cl、-Br、-C≡N、-OH、-COOH、-SO3H、-PO3H2、炭素数1~20のアルキル、又は炭素数2~20のアルケニルで置き換えられてよく、A3が環である場合、環上の-Hは独立して-F、-Cl、-Br、-C≡N、-CH3、-OCH3、-OCH2F、-OCHF2、-OCF3、-OH、-COOH、-SO3H、-PO3H2、又は-NY22で置き換えられてよい。A2は独立して-H、-F、-Cl、-Br、-C≡N、-OH、-COOH、-SO3H、-PO3H2、又は直鎖若しくは分岐の炭素数1~40のアルキルを表し、A2がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。なお、上記一般式II-2、V-2、V-3、V-11、VI-2、VI-3、VI-12、VI-21、VI-22、VII-3、VII-12、VIII-2、VIII-3、又はVIII-4で表されるジアミン又はその誘導体から製造したビスマレイミドは新規化合物である。一般式II-2で表されるジアミンとしては、例えば下記一般式II-2-1~II-2-4で表されるジアミンが挙げられる。上記一般式V-2で表されるジアミンとしては、以下に表す一般式V-2-1~V-2-39、及びV-2-41~V-2-54が挙げられる。上記一般式V-2-1~V-2-39中、Y2は独立して-H、炭素数1~30のアルキル、又は炭素数2~30のアルケニルを表す。上記一般式V-2-41中、Y5は炭素数1~30のアルキル、又は炭素数2~30のアルケニルを表す。上記一般式V-2-48及びV-2-50~V-2-52中、Y16は独立して-H、炭素数1~30のアルキル、炭素数1~29のアルコキシ、又は炭素数2~30のアルケニルを表す。上記一般式V-2-53中、Y18は-F、-CF3、-OCF3を表す。このうち、一般式V-2-1~V-2-2、V-2-9~V-2-10、V-2-14~V-2-17、V-2-24、V-2-28、V-2-31、V-2-36~V-2-37、およびV-2-39中、Y2は独立して炭素数6~30のアルキル、又は炭素数6~30のアルケニルを表すことが好ましく、一般式V-2-3~V-2-8、V-2-11~V-2-13、V-2-25~V-2-27、V-2-29~V-2-30、V-2-32~V-2-35、及びV-2-38中、Y2は独立して炭素数2~30のアルキル、又は炭素数2~30のアルケニルを表すことが好ましく、一般式V-2-48、及びV-2-50~V-2-51中、Y16は独立して炭素数6~30のアルキル、炭素数6~29のアルコキシ、又は炭素数6~30のアルケニルを表すことが好ましい。更に具体的には、以下の化合物が挙げられる。一般式V-3で表されるジアミンとしては、例えば下記一般式V-3-1で表されるジアミンが挙げられる。上記一般式V-11で表されるジアミンとしては、以下に表す一般式V-11-1~V-11-19、V-11-21、V-11-23、V-11-31、V-11-34~V-11-36、V-11-38~V-11-39、V-11-41、V-11-43、V-11-45~V-11-52、V-11-54~V-11-55が挙げられる。上記一般式V-11-6、V-11-9~V-11-11、V-11-48、及びV-11-51中、X5は独立して-COCH=CH-、-N=N-、又は-C≡C-を表す。上記一般式V-11-1~V-11-7、V-11-9~V-11-15、V-11-19、V-11-21、V-11-31、V-11-34~V-11-36、V-11-39、V-11-41、V-11-43、V-11-45~V-11-49、及びV-11-51~V-11-55中、Y19は独立して-H、-F、炭素数1~20のアルキル、炭素数1~20のフルオロアルキル、炭素数1~20のアルコキシ、炭素数1~20のフルオロアルコキシ、炭素数2~20のアルケニル、又は炭素数2~20のフルオロアルケニルを表す。更に具体的には、以下の化合物が挙げられる。上記一般式VI-2で表されるジアミンとしては、以下に表す一般式VI-2-1~VI-2-8が挙げられる。上記一般式VI-2-1~VI-2-4中、Y15は独立して炭素数3~30のアルキル、炭素数3~29のアルコキシ、又は炭素数3~30のアルケニルを表す。上記一般式VI-2-5~VI-2-8中、Y16は独立して-H、炭素数1~30のアルキル、炭素数1~29のアルコキシ、又は炭素数2~30のアルケニルを表す。このうち、一般式VI-2-1~VI-2-4中、Y15は独立して炭素数6~30のアルキル、炭素数6~29のアルコキシ、又は炭素数6~30のアルケニルを表すことが好ましい。一般式VI-2-5~VI-2-6中、Y16は独立して炭素数6~30のアルキル、炭素数6~29のアルコキシ、又は炭素数6~30のアルケニルを表すことが好ましい。一般式VI-2-7~VI-2-8中、Y16は独立して炭素数3~30のアルキル、炭素数3~29のアルコキシ、又は炭素数3~30のアルケニルを表すことが好ましい。更に具体的には、以下の化合物が挙げられる。上記一般式VI-3で表されるジアミンとしては、以下に表す一般式VI-3-1~VI-3-2が挙げられる。上記一般式VI-3-1中、Y15は独立して炭素数3~30のアルキル、炭素数3~29のアルコキシ、又は炭素数3~30のアルケニルを表す。上記一般式VI-3-2中、Y16は独立して-H、炭素数1~30のアルキル、炭素数1~29のアルコキシ、又は炭素数2~30のアルケニルを表す。このうち、一般式VI-3-1中、Y15は独立して炭素数6~30のアルキル、炭素数6~29のアルコキシ、又は炭素数6~30のアルケニルを表すことが好ましい。一般式VI-3-2中、Y16は独立して炭素数6~30のアルキル、炭素数6~29のアルコキシ、又は炭素数6~30のアルケニルを表すことが好ましい。更に具体的には、以下の化合物が挙げられる。上記一般式VI-12で表されるジアミンとしては、以下に表す式VI-12-1が挙げられる。上記一般式VI-21で表されるジアミンとしては、以下に表す一般式VI-21-1~VI-21-6が挙げられる。上記一般式VI-21-4、VI-21-6中、X5は独立して-COCH=CH-、-N=N-、又は-C≡C-を表す。上記一般式VI-21-1~VI-21-6中、Y19は独立して-H、-F、炭素数1~20のアルキル、炭素数1~20のフルオロアルキル、炭素数1~20のアルコキシ、炭素数1~20のフルオロアルコキシ、炭素数2~20のアルケニル、又は炭素数2~20のフルオロアルケニルを表し、ベンゼン環又はシクロヘキサン環中の水素原子が、メトキシに置き換えられてもよい。更に具体的には、以下の化合物が挙げられる。上記一般式VI-22で表されるジアミンとしては、以下に表す一般式VI-22-1~VI-22-2が挙げられる。上記一般式VI-22-1~VI-22-2中、Y19は独立して-H、-F、炭素数1~20のアルキル、炭素数1~20のフルオロアルキル、炭素数1~20のアルコキシ、炭素数1~20のフルオロアルコキシ、炭素数2~20のアルケニル、又は炭素数2~20のフルオロアルケニルを表す。更に具体的には、以下の化合物が挙げられる。上記一般式VII-3で表されるジアミンとしては、以下に表す式VII-3-1~VII-3-4が挙げられる。上記一般式VII-12で表されるジアミンとしては、以下に表す式VII-12-1が挙げられる。上記一般式VIII-2で表されるジアミンとしては、以下に表す一般式VIII-2-1~VIII-2-8が挙げられる。上記一般式VIII-2-1~VIII-2-8中、Y16は独立して-H、炭素数1~30のアルキル、炭素数1~29のアルコキシ、又は炭素数2~30のアルケニルを表し、炭素数3~30のアルキル、炭素数3~29のアルコキシ、又は炭素数3~30のアルケニルを表すことが好ましい。更に具体的には、以下の化合物が挙げられる。上記一般式VIII-3で表されるジアミンとしては、以下に表す一般式VIII-3-1~VIII-3-3が挙げられる。上記一般式VIII-3-1~VIII-3-3中、Y9は独立して炭素数6~30のアルキルを表し、Y16は独立して-H、炭素数1~30のアルキル、炭素数1~29のアルコキシ、又は炭素数2~30のアルケニルを表す。更に具体的には、以下の化合物が挙げられる。上記一般式VIII-4で表されるジアミンとしては、以下に表す式VIII-4-1~VIII-4-8が挙げられる。上記A-1又はA-2の態様に使用することができる側鎖を有するビスマレイミドは、一般式II-2、V-2、V-3、V-11、VI-2、VI-3、VI-12、VI-21、VI-22、VII-3、VII-12、VIII-2、VIII-3、又はVIII-4で表されるジアミン若しくはその誘導体と無水マレイン酸を縮合させたものが挙げられ、何れも好ましい。上記A-1又はA-2の態様に使用することができる側鎖を有するジアミンは、一般式II-2、V-2、V-3、V-11、VI-2、VI-3、VI-12、VI-21、VI-22、VII-3、VII-12、VIII-2、VIII-3、又はVIII-4で表されるジアミン若しくはその誘導体が挙げられる。ジアミンとビスマレイミドとの反応性の観点から、一般式II-2又はV-3で表されるジアミン若しくはその誘導体が好ましい。本発明に使用することができる側鎖を有するビスマレイミドは、側鎖を有するジアミン又はその誘導体と無水マレイン酸を縮合させたものである。具体的には側鎖を有するジアミンと、このジアミンに対して2モル比以上の無水マレイン酸とを付加反応させ、次いで酸の存在下で脱水イミド化させる方法等、公知の方法特開平05-140096等に準じて製造することができる。本発明に使用される高分子が、側鎖を有するモノマーを少なくとも1種使用して重合させることにより得られる高分子で、A-1:上記説明した側鎖を有するジアミン又はその誘導体から製造した側鎖を有するビスマレイミドの少なくとも1種、及び側鎖を有するか又は有さないジアミンの少なくとも1種を用いたマレイミド系高分子、A-2:側鎖を有するか又は有さないビスマレイミドの少なくとも1種、及び上記説明した側鎖を有するジアミン又はその誘導体の少なくとも1種を用いたマレイミド系高分子、若しくは本発明に使用される高分子が、分子中に1級又は2級アミノ基を有する高分子の少なくとも1種を中間体として用い、該中間体の1級又は2級アミノ基に不飽和結合を有する化合物を反応させて側鎖を導入した高分子、またはB-1中間体がビスマレイミド及びジアミンを用いて重合された高分子であり、該ジアミンの少なくとも1種が1級アミノ基を有するジアミンであり、この中間体の1級アミノ基に不飽和結合を有する化合物を反応させて側鎖を導入した高分子の何れかの態様である場合、それぞれの態様で使用することができる側鎖を有さないモノマーとして、以下のものが挙げられる。上記側鎖を有さないジアミンとは、2つのアミノ基を結ぶ置換基を主鎖としたときに、主鎖から分岐する、所望のプレチルト角を発現させることができる置換基側鎖を有さないジアミンを意味する。前記側鎖構造を有さないジアミンには、一般式II-1、III-1、IV-1、V-1、VI-1、VI-11、VII-1、VII-2、VII-11、VII-13、VIII-1、VIII-11、及びIX-1で表される化合物が挙げられる。一般式III-1、IV-1、V-1、VI-1、VI-11、VII-1、VII-2、VII-11、VII-13、VIII-1、VIII-11、及びIX-1において、-NH2の1つの-Hは独立して炭素数1~12のアルキルで置き換えられてよく、アルキル中の-CH2-は独立して-NH-、-CHY2-、-CY22-、又は-NY2-で置き換えられてよく、アルキル中の-NH2と隣接しない-CH2-は独立して-O-、又は-CO-で置き換えられてよく、アルキル中の-CH2CH2-は独立して-CH=CH-、又は-C≡C-で置き換えられてよく、アルキル中の-NH2と隣接しない-CH2CH2-は独立して-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y2は独立して-H、炭素数1~30のアルキル、又は炭素数2~30のアルケニルを表し、一般式III-1、IV-1、V-1、VI-1、VI-11、VII-1、VII-2、VII-11、VII-13、VIII-1、及びVIII-11において、-NH2と、シクロヘキサン環、ベンゼン環、又はこれらが置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環との間の単結合は、炭素数1~12のアルキレンで置き換えられてよく、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して-F、-Cl、-Br、-C≡N、-OH、-COOH、-SO3H、又は-PO3H2で置き換えられてよい。一般式II-1において、X11は0~4個の-Y3を置換基として有する炭素数1~12のアルキレンを表し、アルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキレン中の-CH2CH2-は独立して-CH=CH-、又は-C≡C-で置き換えられてよく、アルキレン中の-NH2と隣接しない-CH2-は独立して-O-、又は-CO-で置き換えられてよく、アルキレン中の-NH2と隣接しない-CH2CH2-は独立して-N=N-で置き換えられてよく、アルキレン又は置き換えられたアルキレン上の-Hは独立して炭素数1~10のアルキルで置き換えられてよく、Y21は独立して-H、炭素数1~20のアルキル、又は炭素数1~20のアルキレンを表し、前記アルキル又はアルキレン中の-CH2-は独立して-NH-、-CHY2-、-CY22-、又は-NY2-で置き換えられてよく、Y2は独立して-H、炭素数1~30のアルキル、又は炭素数2~30のアルケニルを表し、アルキル又はアルキレン中の-CH2CH2-は独立して-CH=CH-、又は-C≡C-で置き換えられてよく、アルキル又はアルキレン中の-NH-と隣接しない-CH2-は独立して-O-、又は-CO-で置き換えられてよく、アルキル又はアルキレン中の-NH-と隣接しない-CH2CH2-は独立して-N=N-で置き換えられてよく、このアルキル若しくはアルキレン、又は置き換えられたアルキル若しくは置き換えられたアルキレン上の-Hは独立して-F、-Cl、-Br、-C≡N、-OH、-COOH、-SO3H、又は-PO3H2、で置き換えられてよく、Y21が前記の炭素数1~20のアルキレンである場合は、Y21は、他方のアミノ基のY21に、又は独立してY3に結合して環を形成する。一般式VI-11、VII-11、及びVIII-11において、X5は独立して-COCH=CH-、-N=N-、又は-C≡C-を表す。一般式IV-1、VI-1、VI-11、VII-1、VII-11、VIII-1、及びVIII-11において、X6は独立して単結合、-O-、-S-、-S-S-、-SO2-、-CO-、-CONH-、-COO-、-NH-、-NCH3-CH2m-NCH3-、-CCH32-、-CCF32-、-CH2m-、-O-CH2m-O-、-S-CH2m-S-mは1~6の整数を表す、-COCH=CH-、-N=N-、又は-C≡C-を表す。一般式IX-1において、X7は独立して炭素数1~6のアルキレン又はフェニレンを表し、X7がフェニレンである場合はフェニレン上の-Hは独立して炭素数1~30のアルキルで置き換えられていてもよい。一般式II-1、III-1、IV-1、V-1、VI-1、VI-11、VII-1、VII-2、VII-11、VIII-1、及びVIII-11において、aは独立して結合先の構造に応じて0~4の整数を表し、一般式IX-1において、lは1~10の整数を表す。一般式II-1、III-1、IV-1、VI-1、VI-11、VII-1、VII-11、VIII-1、及びVIII-11において、Y3は独立して-H、-F、-Cl、-Br、-C≡N、-OH、-COOH、-SO3H、-PO3H2、又は炭素数1~2のアルキルを表し、Y3がアルキルである場合、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよく、Y3が複数存在するときは、互いに結合して環を形成してもよい。一般式V-1において、Y4は独立してベンジル、-H、-F、-Cl、-OH、-COOH、-SO3H、-PO3H2、-NHY5、又は-NY52を表し、Y5は独立して炭素数1~30のアルキル、又は炭素数2~30のアルケニルを表す。一般式IX-1において、Y6は独立して炭素数1~3のアルキル又はフェニルを表す。一般式VII-2において、Y17は独立して-H、-F、-Cl、-Br、-C≡N、-OH、-COOH、-SO3H、-PO3H2、又は炭素数1~20のアルキルを表し、アルキル中の-CH2-は独立して-O-、-NH-、又は-CO-で置き換えられてよく、アルキル中の-CH2CH2-は独立して-CH=CH-、-C≡C-、又は-N=N-で置き換えられてよく、アルキル又は置き換えられたアルキル上の-Hは独立して-F、-Cl、-Br、-C≡N、-OH、-COOH、-SO3H、又は-PO3H2で置き換えられてよい。一般式III-1、IV-1、V-1、VI-1、VI-11、VII-1、VII-2、VII-11、VIII-1、及びVIII-11において、シクロヘキサン環又はベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、1H-1-ピリンジン環、1H-2-ピリンジン環、インドリジン環、インドール環、イソインドール環、インダゾール環、ステロイド環、ビシクロ[2.2.1]ヘプタン環、ビシクロ[2.2.2]オクタン環、ヘキサヒドロ-フロ[3.2-b]フラン環、キノリン環、イソキノリン環、ベンゾフラン環、クロメン環、イソクロメン環、9H-キサンテン環、ナフタレン環、アントラセン環、フェナントレン環、又はフルオレン環で置き換えられてよい。更に具体的には、下記一般式で表される化合物が挙げられる。一般式II-1で表されるジアミンとしては、例えば下記一般式II-1-1~II-1-30で表されるジアミンが挙げられる。一般式III-1で表されるジアミンとしては、例えば下記一般式III-1-1~III-1-5で表されるジアミンが挙げられる。一般式IV-1で表されるジアミンとしては、例えば下記一般式IV-1-1~IV-1-4で表されるジアミンが挙げられる。一般式V-1で表されるジアミンとしては、例えば下記一般式V-1-1~V-1-26で表されるジアミンが挙げられる。前記一般式V-1-23~V-1-26中、Y2は独立して-H、炭素数1~20のアルキル、又は炭素数2~20のアルケニルを表し、一般式VI-1で表されるジアミンとしては、例えば下記一般式VI-1-1~VI-1-40で表されるジアミンが挙げられる。一般式VI-11で表されるジアミンとしては、例えば下記一般式VI-11-1~VI-11-16で表されるジアミンが挙げられる。一般式VII-1で表されるジアミンとしては、例えば下記一般式VII-1-1~VII-1-6で表されるジアミンが挙げられる。一般式VII-2で表されるジアミンとしては、例えば下記一般式VII-2-1~VII-2-15で表される化合物が挙げられる。一般式VII-11で表されるジアミンとしては、例えば下記一般式VII-11-1~VII-11-6で表されるジアミンが挙げられる。一般式VIII-1で表されるジアミンとしては、例えば下記一般式VIII-1-1~VIII-1-16で表されるジアミンが挙げられる。一般式IX-1で表されるジアミンとしては、例えば下記一般式IX-1-1で表される化合物が挙げられる。本発明のマレイミド系高分子は、上記ビスマレイミドと上記ジアミンとを反応させて得ることができるが、ビスマレイミドの一部をビスビニルスルホン系化合物で、ジアミンの一部をビスチオール系化合物で置き換えてもよい。ビスビニルスルホン系化合物は、具体的には下記式VS-1及びVS-2で示された化合物が挙げられる。ビスビニルスルホン系化合物の添加量は、適切な分子量の高分子を得る観点から、ビスマレイミド/ビスビニルスルホン系化合物のモル比が100/0~10/90であることが好ましい。ビスチオール系化合物は、具体的には下記式HS-1及びHS-2で示された化合物が挙げられる。ビスチオール系化合物の添加量は、適切な分子量の高分子を得る観点から、ジアミン/ビスチオール系化合物のモル比が100/0~50/50であることが好ましい。上記A-1、A-2、及びB-1の態様に使用することができる側鎖を有さないビスマレイミドは、一般式II-1、III-1、IV-1、V-1、VI-1、VI-11、VII-1、VII-2、VII-11、VII-13、VIII-1、VIII-11、又はIX-1で表されるジアミン、ナフタレン構造を有するナフタレン系ジアミン又はフルオレン構造を有するフルオレン系ジアミン、若しくはその誘導体と無水マレイン酸を縮合させたものが挙げられ、何れも好ましい。A-1、A-2、及びB-1の態様に使用することができる側鎖を有さないジアミンは、一般式II-1、III-1、IV-1、V-1、VI-1、VI-11、VII-1、VII-2、VII-11、VII-13、VIII-1、VIII-11、又はIX-1で表されるジアミン、ナフタレン構造を有するナフタレン系ジアミン又はフルオレン構造を有するフルオレン系ジアミン、若しくはその誘導体が挙げられる。ジアミンとビスマレイミドとの反応性の観点から、一般式II-1、III-1、IV-1、V-1-20~V-1-22、VI-1-40、又はIX-1で表されるジアミン若しくはその誘導体が好ましい。本発明に使用することができる側鎖を有さないビスマレイミドは、側鎖を有さないジアミン又はその誘導体と無水マレイン酸を縮合させたものである。具体的には側鎖を有さないジアミンと、このジアミンに対して2モル比以上の無水マレイン酸とを付加反応させ、次いで酸の存在下で脱水イミド化させる方法等、公知の方法特開平05-140096等に準じて製造することができる。本発明の組成物に使用する高分子が、分子中に1級又は2級アミノ基を有する高分子の少なくとも1種を中間体として用い、該中間体の1級又は2級アミノ基に不飽和結合を有する化合物を反応させて側鎖を導入した高分子で、B-2中間体が1級又は2級アミノ基及び不飽和結合を有するモノマーを用いて重合された高分子である場合、使用することができる1級又は2級アミノ基及び不飽和結合を有するモノマーとして、アリルアミン、N-アリルメチルアミン、N-アリルシクロペンチルアミン、N-アリルシクロヘキシルアミン、N-エチル-2-メチルアリルアミン、3-ブテニルアミン、1-アリルピペラジン、4-ビニルベンジルアミン、4-ビニルアニリン、2-アミノエチルビニルエーテル、及び3-アミノ-1-プロピルビニルエーテル等が挙げられる。本発明の組成物に使用する高分子が、分子中に1級又は2級アミノ基を有する高分子の少なくとも1種を中間体として用い、該中間体の1級又は2級アミノ基に不飽和結合を有する化合物を反応させて側鎖を導入した高分子で、B-3中間体がアジリジン環を有する化合物を用いて重合された高分子である場合、中間体の原料に使用することができるアジリジン環を有する化合物として、アジリジン及び2-メチルアジリジン等が挙げられる。本発明の組成物に使用する高分子が、分子中に1級又は2級アミノ基を有する高分子の少なくとも1種を中間体として用い、該中間体の1級又は2級アミノ基に不飽和結合を有する化合物を反応させて側鎖を導入した高分子で、B-4中間体の前駆体が官能基を有する高分子であり、中間体はこの前駆体の官能基に-NH-を導入したものである場合、該前駆体の官能基としては、カルボキシル基、オキシラン環等が挙げられる。本発明の組成物に使用する高分子が、分子中に1級又は2級アミノ基を有する高分子の少なくとも1種を中間体として用い、該中間体の1級又は2級アミノ基に不飽和結合を有する化合物を反応させて側鎖を導入した高分子で、B-5中間体がB-1~B-4以外の構成を有する高分子としては、ポリリジン、又はアミノ基変性ポリシロキサン等が挙げられる。これらは市販されている高分子を使用することができる。本発明の組成物に使用する、分子中にアミノ基及び側鎖を具備する高分子は、分子中に存在する-NH-が1級又は2級アミノ基であり、高分子の主鎖又は側鎖に1級又は2級アミノ基を有する高分子である。上記高分子の分子量は特段限定されないが、液晶配向膜等、成膜性を必要とする用途に使用する際には、1000以上であることが好ましい。また、上記中間体として用いる高分子は市販のものを使用することができる。本発明に使用する、分子中に1級又は2級アミノ基を有する高分子の少なくとも1種を中間体として用い、該中間体の1級又は2級アミノ基に不飽和結合を有する化合物を反応させて側鎖を導入した高分子の製造に用いられる、不飽和結合を有する化合物として、不飽和結合がビニルケトン、マレイミド、アクリロキシ、メタクリロキシ、アクリルアミド、メタクリルアミド、ビニルエーテル、アリルエーテル、及びアリルナジイミド等の基である化合物が挙げられる。好ましくは、ビニルケトン、マレイミド、アクリルオキシ、メタクロイルオキシ、アクリルアミド、及びメタクリルアミド等の基である化合物が挙げられる。不飽和結合を有する化合物の具体例としては、下記式101で表される化合物を挙げることができる。R-Y101-J-Y102n-Z101式中、Rは炭素数1~40の直鎖状または分岐鎖状アルキル基、または脂環式基であり、Jは炭素数1~10のアルキレン基、シクロヘキシレン基、ビシクロヘキシレン基、フェニレン基、ビフェニレン基、ターフェニレン基およびナフチレン基、および下記式から選ばれる2価の有機基であり、Y101およびY102は、互に独立に、単結合、エーテル結合、エステル結合、アミド結合から選ばれる結合基であり、Zはエチレン性不飽和結合を含む重合性官能基でありそしてnは0~3の整数である。但し、Rの上記アルキル基は炭素数1~10のアルコキシル基、水酸基、ハロゲン原子またはフェニル基で置換されていてもよく、Rの上記脂環式基およびJの2価の有機基は炭素数1~10のアルキル基、炭素数1~10のアルコキシル基、水酸基、ハロゲン原子またはフェニル基で置換されていてもよい。Rとしては、炭素数4~40の直鎖状もしくは分岐鎖状アルキル基が好ましく、Aとしてはシクロヘキシレン基、ビシクロヘキシレン基、フェニレン基、ビフェニレン基または上記式が好ましい。また、Y101としては単結合またはエーテル結合またはエステル結合が好ましく、Y102としてはエステル結合がより好ましい。さらに、Zとしてはエテニル基、1-メチルエテニル基が好ましい。J-Y102-で表される基としては、特にアクリロイル基およびメタクリロイル基が好ましい。上記式101で表される特定化合物としては、例えば2-ブチルフェニルアクリレート、2-ペンチルフェニルアクリレート、2-ヘキシルフェニルアクリレート、2-ヘプチルフェニルアクリレート、2-オクチルフェニルアクリレート、2-ノニルフェニルアクリレート、2-デシルフェニルアクリレート、2-ドデシルフェニルアクリレート、2-ヘキサデシルフェニルアクリレート、2-オクタデシルフェニルアクリレート、2-ブチルフェニルメタクリレート、2-ペンチルフェニルメタクリレート、2-ヘキシルフェニルメタクリレート、2-ヘプチルフェニルメタクリレート、2-オクチルフェニルメタクリレート、2-ノニルフェニルメタクリレート、2-デシルフェニルメタクリレート、2-ドデシルフェニルメタクリレート、2-ヘキサデシルフェニルメタクリレート、2-オクタデシルフェニルメタクリレート、2-ブチロキシフェニルアクリレート、2-ペンチロキシフェニルアクリレート、2-ヘキシロキシフェニルアクリレート、2-ヘプチロキシフェニルアクリレート、2-オクチロキシフェニルアクリレート、2-ノニロキシフェニルアクリレート、2-デシロキシフェニルアクリレート、2-ドデシロキシフェニルアクリレート、2-ヘキサデシロキシフェニルアクリレート、2-オクタデシロキシフェニルアクリレート、2-ブチロキシフェニルメタクリレート、2-ペンチロキシフェニルメタクリレート、2-ヘキシロキシフェニルメタクリレート、2-ヘプチロキシフェニルメタクリレート、2-オクチロキシフェニルメタクリレート、2-ノニロキシフェニルメタクリレート、2-デシロキシフェニルメタクリレート、2-ドデシロキシフェニルメタクリレート、2-ヘキサデシロキシフェニルメタクリレート、2-オクタデシロキシフェニルメタクリレート、2-ブチルシクロヘキシルアクリレート、2-ペンチルシクロヘキシルアクリレート、2-ヘキシルシクロヘキシルアクリレート、2-ヘプチルシクロヘキシルアクリレート、2-オクチルシクロヘキシルアクリレート、2-ノニルシクロヘキシルアクリレート、2-デシルシクロヘキシルアクリレート、2-ドデシルシクロヘキシルアクリレート、2-ヘキサデシルシクロヘキシルアクリレート、2-オクタデシルシクロヘキシルアクリレート、2-ブチルシクロヘキシルメタクリレート、2-ペンチルシクロヘキシルメタクリレート、2-ヘキシルシクロヘキシルメタクリレート、2-ヘプチルシクロヘキシルメタクリレート、2-オクチルシクロヘキシルメタクリレート、2-ノニルシクロヘキシルメタクリレート、2-デシルシクロヘキシルメタクリレート、2-ドデシルシクロヘキシルメタクリレート、2-ヘキサデシルシクロヘキシルメタクリレート、2-オクタデシルシクロヘキシルメタクリレート、2-ブチロキシシクロヘキシルアクリレート、2-ペンチロキシシクロヘキシルアクリレート、2-ヘキシロキシシクロヘキシルアクリレート、2-ヘプチロキシシクロヘキシルアクリレート、2-オクチロキシシクロヘキシルアクリレート、2-ノニロキシシクロヘキシルアクリレート、2-デシロキシシクロヘキシルアクリレート、2-ドデシロキシシクロヘキシルアクリレート、2-ヘキサデシロキシシクロヘキシルアクリレート、2-オクタデシロキシシクロヘキシルアクリレート、2-ブチロキシシクロヘキシルメタクリレート、2-ペンチロキシシクロヘキシルメタクリレート、2-ヘキシロキシシクロヘキシルメタクリレート、2-ヘプチロキシシクロヘキシルメタクリレート、2-オクチロキシシクロヘキシルメタクリレート、2-ノニロキシシクロヘキシルメタクリレート、2-デシロキシシクロヘキシルメタクリレート、2-ドデシロキシシクロヘキシルメタクリレート、2-ヘキサデシロキシシクロヘキシルメタクリレート、2-オクタデシロキシシクロヘキシルメタクリレート、3-ブチルフェニルアクリレート、3-ペンチルフェニルアクリレート、3-ヘキシルフェニルアクリレート、3-ヘプチルフェニルアクリレート、3-オクチルフェニルアクリレート、3-ノニルフェニルアクリレート、3-デシルフェニルアクリレート、3-ドデシルフェニルアクリレート、3-ヘキサデシルフェニルアクリレート、3-オクタデシルフェニルアクリレート、3-ブチルフェニルメタクリレート、3-ペンチルフェニルメタクリレート、3-ヘキシルフェニルメタクリレート、3-ヘプチルフェニルメタクリレート、3-オクチルフェニルメタクリレート、3-ノニルフェニルメタクリレート、3-デシルフェニルメタクリレート、3-ドデシルフェニルメタクリレート、3-ヘキサデシルフェニルメタクリレート、3-オクタデシルフェニルメタクリレート、3-ブチロキシフェニルアクリレート、3-ペンチロキシフェニルアクリレート、3-ヘキシロキシフェニルアクリレート、3-ヘプチロキシフェニルアクリレート、3-オクチロキシフェニルアクリレート、3-ノニロキシフェニルアクリレート、3-デシロキシフェニルアクリレート、3-ドデシロキシフェニルアクリレート、3-ヘキサデシロキシフェニルアクリレート、3-オクタデシロキシフェニルアクリレート、3-ブチロキシフェニルメタクリレート、3-ペンチロキシフェニルメタクリレート、3-ヘキシロキシフェニルメタクリレート、3-ヘプチロキシフェニルメタクリレート、3-オクチロキシフェニルメタクリレート、3-ノニロキシフェニルメタクリレート、3-デシロキシフェニルメタクリレート、3-ドデシロキシフェニルメタクリレート、3-ヘキサデシロキシフェニルメタクリレート、3-オクタデシロキシフェニルメタクリレート、3-ブチルシクロヘキシルアクリレート、3-ペンチルシクロヘキシルアクリレート、3-ヘキシルシクロヘキシルアクリレート、3-ヘプチルシクロヘキシルアクリレート、3-オクチルシクロヘキシルアクリレート、3-ノニルシクロヘキシルアクリレート、3-デシルシクロヘキシルアクリレート、3-ドデシルシクロヘキシルアクリレート、3-ヘキサデシルシクロヘキシルアクリレート、3-オクタデシルシクロヘキシルアクリレート、3-ブチルシクロヘキシルメタクリレート、3-ペンチルシクロヘキシルメタクリレート、3-ヘキシルシクロヘキシルメタクリレート、3-ヘプチルシクロヘキシルメタクリレート、3-オクチルシクロヘキシルメタクリレート、3-ノニルシクロヘキシルメタクリレート、3-デシルシクロヘキシルメタクリレート、3-ドデシルシクロヘキシルメタクリレート、3-ヘキサデシルシクロヘキシルメタクリレート、3-オクタデシルシクロヘキシルメタクリレート、3-ブチロキシシクロヘキシルアクリレート、3-ペンチロキシシクロヘキシルアクリレート、3-ヘキシロキシシクロヘキシルアクリレート、3-ヘプチロキシシクロヘキシルアクリレート、3-オクチロキシシクロヘキシルアクリレート、3-ノニロキシシクロヘキシルアクリレート、3-デシロキシシクロヘキシルアクリレート、3-ドデシロキシシクロヘキシルアクリレート、3-ヘキサデシロキシシクロヘキシルアクリレート、3-オクタデシロキシシクロヘキシルアクリレート、3-ブチロキシシクロヘキシルメタクリレート、3-ペンチロキシシクロヘキシルメタクリレート、3-ヘキシロキシシクロヘキシルメタクリレート、3-ヘプチロキシシクロヘキシルメタクリレート、3-オクチロキシシクロヘキシルメタクリレート、3-ノニロキシシクロヘキシルメタクリレート、3-デシロキシシクロヘキシルメタクリレート、3-ドデシロキシシクロヘキシルメタクリレート、3-ヘキサデシロキシシクロヘキシルメタクリレート、3-オクタデシロキシシクロヘキシルメタクリレート、4-ブチルフェニルアクリレート、4-ペンチルフェニルアクリレート、4-ヘキシルフェニルアクリレート、4-ヘプチルフェニルアクリレート、4-オクチルフェニルアクリレート、4-ノニルフェニルアクリレート、4-デシルフェニルアクリレート、4-ドデシルフェニルアクリレート、4-ヘキサデシルフェニルアクリレート、4-オクタデシルフェニルアクリレート、4-ブチルフェニルメタクリレート、4-ペンチルフェニルメタクリレート、4-ヘキシルフェニルメタクリレート、4-ヘプチルフェニルメタクリレート、4-オクチルフェニルメタクリレート、4-ノニルフェニルメタクリレート、4-デシルフェニルメタクリレート、4-ドデシルフェニルメタクリレート、4-ヘキサデシルフェニルメタクリレート、4-オクタデシルフェニルメタクリレート、4-ブチロキシフェニルアクリレート、4-ペンチロキシフェニルアクリレート、4-ヘキシロキシフェニルアクリレート、4-ヘプチロキシフェニルアクリレート、4-オクチロキシフェニルアクリレート、4-ノニロキシフェニルアクリレート、4-デシロキシフェニルアクリレート、4-ドデシロキシフェニルアクリレート、4-ヘキサデシロキシフェニルアクリレート、4-オクタデシロキシフェニルアクリレート、4-ブチロキシフェニルメタクリレート、4-ペンチロキシフェニルメタクリレート、4-ヘキシロキシフェニルメタクリレート、4-ヘプチロキシフェニルメタクリレート、4-オクチロキシフェニルメタクリレート、4-ノニロキシフェニルメタクリレート、4-デシロキシフェニルメタクリレート、4-ドデシロキシフェニルメタクリレート、4-ヘキサデシロキシフェニルメタクリレート、4-オクタデシロキシフェニルメタクリレート、4-ブチルシクロヘキシルアクリレート、4-ペンチルシクロヘキシルアクリレート、4-ヘキシルシクロヘキシルアクリレート、4-ヘプチルシクロヘキシルアクリレート、4-オクチルシクロヘキシルアクリレート、4-ノニルシクロヘキシルアクリレート、4-デシルシクロヘキシルアクリレート、4-ドデシルシクロヘキシルアクリレート、4-ヘキサデシルシクロヘキシルアクリレート、4-オクタデシルシクロヘキシルアクリレート、4-ブチルシクロヘキシルメタクリレート、4-ペンチルシクロヘキシルメタクリレート、4-ヘキシルシクロヘキシルメタクリレート、4-ヘプチルシクロヘキシルメタクリレート、4-オクチルシクロヘキシルメタクリレート、4-ノニルシクロヘキシルメタクリレート、4-デシルシクロヘキシルメタクリレート、4-ドデシルシクロヘキシルメタクリレート、4-ヘキサデシルシクロヘキシルメタクリレート、4-オクタデシルシクロヘキシルメタクリレート、4-ブチロキシシクロヘキシルアクリレート、4-ペンチロキシシクロヘキシルアクリレート、4-ヘキシロキシシクロヘキシルアクリレート、4-ヘプチロキシシクロヘキシルアクリレート、4-オクチロキシシクロヘキシルアクリレート、4-ノニロキシシクロヘキシルアクリレート、4-デシロキシシクロヘキシルアクリレート、4-ドデシロキシシクロヘキシルアクリレート、4-ヘキサデシロキシシクロヘキシルアクリレート、4-オクタデシロキシシクロヘキシルアクリレート、4-ブチロキシシクロヘキシルメタクリレート、4-ペンチロキシシクロヘキシルメタクリレート、4-ヘキシロキシシクロヘキシルメタクリレート、4-ヘプチロキシシクロヘキシルメタクリレート、4-オクチロキシシクロヘキシルメタクリレート、4-ノニロキシシクロヘキシルメタクリレート、4-デシロキシシクロヘキシルメタクリレート、4-ドデシロキシシクロヘキシルメタクリレート、4-ヘキサデシロキシシクロヘキシルメタクリレート、4-オクタデシロキシシクロヘキシルメタクリレート、4-4-ブチルシクロヘキシルフェニルアクリレート、4-4-ペンチルシクロヘキシルフェニルアクリレート、4-4-ヘキシルシクロヘキシルフェニルアクリレート、4-4-オクチルシクロヘキシルフェニルアクリレート、4-4-デシルシクロヘキシルフェニルアクリレート、4-4-ドデシルシクロヘキシルフェニルアクリレート、4-4-ヘキサデシルシクロヘキシルフェニルアクリレート、4-4-オクタデシルシクロヘキシルフェニルアクリレート、4-4-ブチルシクロヘキシルフェニルメタクリレート、4-4-ペンチルシクロヘキシルフェニルメタクリレート、4-4-ヘキシルシクロヘキシルフェニルメタクリレート、4-4-オクチルシクロヘキシルフェニルメタクリレート、4-4-デシルシクロヘキシルフェニルメタクリレート、4-4-ドデシルシクロヘキシルフェニルメタクリレート、4-4-ヘキサデシルシクロヘキシルフェニルメタクリレート、4-4-オクタデシルシクロヘキシルフェニルメタクリレート、4-4-ブチルシクロヘキシルシクロヘキシルアクリレート、4-4-ペンチルシクロヘキシルシクロヘキシルアクリレート、4-4-ヘキシルシクロヘキシルシクロヘキシルアクリレート、4-4-オクチルシクロヘキシルシクロヘキシルアクリレート、4-4-デシルシクロヘキシルシクロヘキシルアクリレート、4-4-ドデシルシクロヘキシルシクロヘキシルアクリレート、4-4-ヘキサデシルシクロヘキシルシクロヘキシルアクリレート、4-4-オクタデシルシクロヘキシルシクロヘキシルアクリレート、4-4-ブチルシクロヘキシルシクロヘキシルメタクリレート、4-4-ペンチルシクロヘキシルシクロヘキシルメタクリレート、4-4-ヘキシルシクロヘキシルシクロヘキシルメタクリレート、4-4-オクチルシクロヘキシルシクロヘキシルメタクリレート、4-4-デシルシクロヘキシルシクロヘキシルメタクリレート、4-4-ドデシルシクロヘキシルシクロヘキシルメタクリレート、4-4-ヘキサデシルシクロヘキシルシクロヘキシルメタクリレート、4-4-オクタデシルシクロヘキシルシクロヘキシルメタクリレート、コレステリルアクリレート、コレステリルメタクリレート、コレスタリルアクリレート、コレスタリルメタクリレート、3-デヒドロアビエチロキシ-2-ヒドロキシプロピルアクリレート、3-デヒドロアビエチロキシ-2-ヒドロキシプロピルメタクリレートを好ましい化合物として挙げることができる。また、上記以外にも下記の化合物を好ましい化合物として挙げることができる。上記不飽和結合を有する化合物は、特開2004-002373号公報、特開2004-168863号公報、特開2005-179557号公報、又は特開2005-023019号公報等に記載された方法により得られる。本発明の組成物に使用する、分子中にアミノ基及び側鎖を具備する高分子であって、高分子が、側鎖を有するモノマーを少なくとも1種使用して重合させることにより得られる高分子であり、A-1上記説明した側鎖を有するジアミン又はその誘導体から製造した側鎖を有するビスマレイミドの少なくとも1種、及び側鎖を有するか又は有さないジアミンの少なくとも1種を用いたマレイミド系高分子である場合、及びA-2側鎖を有するか又は有さないビスマレイミドの少なくとも1種、及び上記説明した側鎖を有するジアミン又はその誘導体の少なくとも1種を用いたマレイミド系高分子、の何れかの態様である場合は、以下の方法で製造できる。マレイミド系高分子を製造する工程は、ビスマレイミドとジアミンとを混合し、付加反応させる。製造する工程の反応温度は、好ましくは、-50°C~溶剤の沸点であり、より好ましくは、-20°C~溶剤の沸点である。本発明の組成物に使用する、分子中にアミノ基及び側鎖を具備する高分子であって、高分子が、分子中に1級又は2級アミノ基を有する高分子の少なくとも1種を中間体として用い、該中間体の1級又は2級アミノ基に不飽和結合を有する化合物を反応させて側鎖を導入した高分子であり、B-1中間体がビスマレイミド及びジアミンを用いて重合された高分子であり、該ジアミンの少なくとも1種が1級アミノ基を有するジアミンであり、この中間体の1級アミノ基に不飽和結合を有する化合物を反応させて側鎖を導入した高分子の態様である場合は、以下の方法で製造できる。第1段の中間体として1級アミノ基を有するマレイミド系高分子を製造する工程は、ビスマレイミドと1級アミノ基を有するジアミンを少なくとも1種含むジアミンとを混合し、付加反応させる。中間体を製造する工程の反応温度は、好ましくは、-50°C~溶剤の沸点であり、より好ましくは、-20°C~溶剤の沸点である。第2段の高分子に側鎖を導入する工程は、得られた中間体の1級アミノ基と不飽和結合を有する化合物とを混合し、反応させることで、マレイミド系高分子を得る。高分子に側鎖を導入する工程は、好ましくは、-50°C~溶剤の沸点であり、より好ましくは、-20°C~溶剤の沸点である。第2段の工程は、第1段の工程により得られた中間体を単離後に行っても、単離せずにそのまま行ってもよい。本発明の組成物に使用する、分子中にアミノ基及び側鎖を具備する高分子であって、高分子が、分子中に1級又は2級アミノ基を有する高分子の少なくとも1種を中間体として用い、該中間体の1級又は2級アミノ基に不飽和結合を有する化合物を反応させて側鎖を導入した高分子であり、B-2中間体が1級又は2級アミノ基及び不飽和結合を有するモノマーを用いて重合された高分子であり、この中間体の1級又は2級アミノ基にさらに不飽和結合を有する化合物を反応させて側鎖を導入した高分子の態様である場合は、以下の方法で製造できる。第1段の中間体として、分子中に1級又は2級アミノ基を有する高分子を製造する工程は、1級又は2級アミノ基及び不飽和結合を有するモノマーの少なくとも1種、及び必要に応じてそれ以外の不飽和結合を有するモノマーとを、米国特許第3062798号明細書、ドイツ特許公開2946550号公報、特開平58-201811号公報、特公平2-14364号公報、特開2000-63435号公報、又は特開2004-27162号公報等、公知の方法によって重合させることにより得ることができる。また、市販されている高分子を使用することもできる。例えば、PAA登録商標、日東紡績株製等が挙げられる。第2段の高分子に側鎖を導入する工程は、得られた中間体と不飽和結合を有する化合物とを混合し、中間体の1級又は2級アミノ基と不飽和結合とを反応させることで、側鎖を有する高分子を得る。高分子に側鎖を導入する工程は、好ましくは、-50°C~溶剤の沸点であり、より好ましくは、-20°C~溶剤の沸点である。第2段の工程は、第1段の工程により得られた中間体を単離後に行っても、単離せずにそのまま行ってもよい。本発明の組成物に使用する、分子中にアミノ基及び側鎖を具備する高分子であって、高分子が、分子中に1級又は2級アミノ基を有する高分子の少なくとも1種を中間体として用い、該中間体の1級又は2級アミノ基に不飽和結合を有する化合物を反応させて側鎖を導入した高分子であり、B-3中間体がアジリジン環を有する化合物を用いて重合された高分子であり、この中間体の1級又は2級アミノ基に不飽和結合を有する化合物を反応させて側鎖を導入した高分子の態様である場合は、以下の方法で製造できる。本発明に使用される、アジリジン環を有する化合物を用いて重合された高分子は、アジリジン環を有する化合物の少なくとも1種、及び必要に応じてオキシラン環を有する化合物とを、特公昭43-8828号、特公昭49-33120号各公報、又はYAkiyamaetalMacromolecules2000年、第33巻、pp58415845等、公知の方法によって重合させることにより得ることができる。また、市販されている高分子を使用することもできる。例えば、ポリエチレンイミンアルドリッチ社製等が挙げられる。第2段の高分子に側鎖を導入する工程は、得られた中間体と不飽和結合を有する化合物とを混合し、中間体の1級又は2級アミノ基と不飽和結合とを反応させることで、アミノ基及び側鎖を具備する高分子を得る。高分子に側鎖を導入する工程は、好ましくは、-50°C~溶剤の沸点であり、より好ましくは、-20°C~溶剤の沸点である。第2段の工程は、第1段の工程により得られた中間体を単離後に行っても、単離せずにそのまま行ってもよい。本発明の組成物に使用する、分子中にアミノ基及び側鎖を具備する高分子であって、高分子が、分子中に1級又は2級アミノ基を有する高分子の少なくとも1種を中間体として用い、該中間体の1級又は2級アミノ基に不飽和結合を有する化合物を反応させて側鎖を導入した高分子であり、B-4中間体の前駆体が官能基を有する高分子であり、中間体はこの官能基をベースに1級又は2級アミノ基を導入したものであり、この中間体の1級又は2級アミノ基に不飽和結合を有する化合物を反応させて側鎖を導入した高分子の態様である場合は、以下の方法で製造できる。該中間体は、該前駆体及びアジリジン環を有する化合物とを特開2000-17206号公報等、公知の方法によって反応させることにより得ることができる。また、アミノエチル化アクリル系高分子として市販されている高分子を使用することもできる。例えば、ポリメントNK-350登録商標、日東紡績株製等が挙げられる。第2段の高分子に側鎖を導入する工程は、得られた中間体と不飽和結合を有する化合物とを混合し、中間体の1級又は2級アミノ基と不飽和結合とを反応させることで、アミノ基及び側鎖を具備する高分子を得る。高分子に側鎖を導入する工程は、好ましくは、-50°C~溶剤の沸点であり、より好ましくは、-20°C~溶剤の沸点である。第2段の工程は、第1段の工程により得られた中間体を単離後に行っても、単離せずにそのまま行ってもよい。本発明の組成物に使用する、分子中にアミノ基及び側鎖を具備する高分子であって、高分子が、分子中に1級又は2級アミノ基を有する高分子の少なくとも1種を中間体として用い、該中間体の1級又は2級アミノ基に不飽和結合を有する化合物を反応させて側鎖を導入した高分子であり、B-5中間体がB-1~B-4以外の構成を有する高分子の態様としては、ポリリジン、アミノ基変性ポリシロキサン等が挙げられる。これらは市販されている高分子を使用することができる。中間体に側鎖を導入する工程は、得られた中間体と不飽和結合を有する化合物とを混合し、中間体の1級又は2級アミノ基と不飽和結合とを反応させることで、アミノ基及び側鎖を具備する高分子を得る。高分子に側鎖を導入する工程は、好ましくは、-50°C~溶剤の沸点であり、より好ましくは、-20°C~溶剤の沸点である。第2段の工程は、第1段の工程により得られた中間体を単離後に行っても、単離せずにそのまま行ってもよい。前記A-1、A-2、B-1~B-5の態様の高分子を用いた組成物に用いる溶剤は、種々の観点から適宜選択され得る。例えば前記溶剤は、組成物の物性の調整粘度、溶解能力、表面張力等、取り扱いの容易さ蒸発速度が適切である、又は腐食性、臭気、若しくは毒性が無い等、工程の簡略化等の観点から用いることができる。溶剤は一種を用いてもよいし、二種以上を混合して用いてもよい。前記溶剤としては、例えば本発明の組成物に使用する高分子の調製に用いられる、水酸基を有する有機溶剤又はプロトン性アミド系溶剤が挙げられるが、それ以外にも以下の溶剤が用いられる。例えば上記マレイミド系高分子を溶解させる能力の高い極性有機溶剤、及び表面張力を変えて組成物の塗布性を改善する能力の高い塗布性改善溶剤が挙げられ、前記溶剤はこれらを含む混合溶剤であることも好ましい。本発明の組成物を塗布用組成物として用いる場合には、本発明の組成物に上記塗布性改善溶剤を含有する態様が好ましく例示できる。極性有機溶剤としては、例えばN-メチル-2-ピロリドン、N,N’-ジメチルイミダゾリジノン、N-メチルカプロラクタム、N,N-ジメチルプロピオンアミド、N,N-ジメチルアセトアミド、ジメチルスルホキシド、N,N-ジメチルホルムアミド、N,N-ジエチルホルムアミド、N,N-ジエチルアセトアミド、N,N,N′,N′-テトラメチル尿素、ピロリドン、アセトアミド、ホルムアミド、γ-ブチロラクトン、γ-バレロラクトン、δ-バレロラクトン、及びε-カプロラクトン等が挙げられる。前記極性有機溶剤は、N-メチル-2-ピロリドン、N,N-ジメチルアセトアミド、N,N-ジメチルホルムアミド、及びN,N’-ジメチルイミダゾリジノンからなる群から選ばれる少なくとも1種であることが好ましい。前記塗布性改善溶剤としては、3-メチル-3-メトキシブタノール、テトラリン、イソホロン、エチレングリコールモノブチルエーテル等のエチレングリコールモノアルキルエーテル、ジエチレングリコールモノエチルエーテル等のジエチレングリコールモノアルキルエーテル、エチレングリコールモノアルキル又はフェニルアセテート、トリエチレングリコールモノアルキルエーテル、プロピレングリコールモノブチルエーテル等のプロピレングリコールモノアルキルエーテル、マロン酸ジエチル等のマロン酸ジアルキル、ジプロピレングリコールモノメチルエーテル等のジプロピレングリコールモノアルキルエーテル、及びこれらアセテート類等のエステル化合物が挙げられる。前記塗布性改善溶剤は、前記高極性アルコール、エチレングリコールモノブチルエーテル、ジエチレングリコールモノエチルエーテル、プロピレングリコールモノブチルエーテル、及びジプロピレングリコールモノメチルエーテルからなる群から選ばれる少なくとも1種であることが好ましい。前記溶剤における前記高極性溶剤の含有量は、マレイミド系高分子を溶解させる能力の観点から、0~95重量であることが好ましく、1~90重量であることがより好ましく、5~80重量であることがさらに好ましい。前記溶剤における前記塗布性改善溶剤の含有量は、表面平滑性等の印刷性の観点から、5~95重量であることが好ましく、10~90重量であることがより好ましく、20~80重量であることがさらに好ましい。前記溶剤において、前記高極性アルコール、又はそれ以外の溶剤でアルコール性水酸基を有する溶剤の含有量は、前記溶剤の全量に対して0.5~70重量であることが、作業性の観点から好ましく、1~50重量であることがより好ましく、2~50重量であることがさらに好ましい。本発明の組成物は、その用途に応じた添加剤を、その用途に応じた適量でさらに含有していてもよい。例示すると、ポリアクリレート等のビニル系重合体、ポリエステル、ポリアミド、ポリイミドやその前駆体等の高分子の酸性添加剤や、その他エポキシなどの低分子が挙げられる。その含有量としては、ビスマレイミド系高分子100重量部に対して0.01~10,000重量部であることが好ましい。本発明の組成物は、液晶配向膜を形成することができる。液晶配向膜は、ポリイミド系の液晶配向剤からの液晶配向膜の作製と同様の方法、すなわち塗膜を形成する工程、と形成された塗膜を加熱処理する工程、及び必要により配向処理を行う工程を含む方法によって作製することができる。前記塗膜の形成工程は、例えば液晶表示素子用の基板、又はフッ化カルシウムやシリコン等の測定用の基板に本発明の液晶配向剤を塗布することによって行うことができる。また前記加熱処理工程は、得られた塗膜を例えば50~400°C、好ましくは120~280°Cで1分~3時間、好ましくは1分~1時間、加熱することによって行うことができる。ここで液晶配向膜の膜厚は、10~300nmであることが好ましく、30~150nmであることがより好ましい。また、前記液晶配向膜の作製は、用途に応じたさらなる工程を含んでいてもよい。このようなさらなる工程としては、例えば、IPS型用の液晶配向膜又はTN型用の液晶配向膜を作製する場合における、加熱処理して得られた液晶配向膜中の高分子の主鎖を一方向に配向させるラビング処理する工程が挙げられる。また、前記液晶配向膜の作製は、材料に応じたさらなる工程を含んでいてもよい。このようなさらなる工程としては、例えば、側鎖を有するマレイミドの側鎖構造がアゾ基、炭素間二重結合、炭素間三重結合のような光配向性を有する基を含む場合、このようなマレイミドをモノマーとして用いたマレイミド系高分子を含有する液晶配向剤の塗膜に紫外線等の放射線を照射して塗膜中のマレイミド系高分子を一方向に配向させる工程が挙げられる。このような光配向工程を適用できる前記液晶配向剤としては、前記マレイミド系高分子の全構成単位に対して前記光配向性を有する基を含む構成単位が5以上であるマレイミド系高分子を含有する液晶配向剤が挙げられる。このような光配向工程は、例えば特開2007-248637号公報や特開2007-279691号公報に記載されているように行うことができる。本発明の液晶配向膜の膜厚は、液晶配向剤の粘度や液晶配向剤の塗布方法によって調整することができる。また液晶配向膜の膜厚は、段差計やエリプソメータ等の公知の膜厚測定装置によって測定することができる。さらに液晶配向膜中の成分は、必要に応じて加水分解等の処理を行い、IRやMS等の通常の分析手段を利用して分析することができる。本発明の液晶表示素子は、前述した本発明の液晶配向膜を有する。本発明の液晶表示素子の構成は、液晶配向膜が前述した本発明の液晶配向膜である以外は、特に限定されない。例えば前記液晶表示素子は、対向配置されている一対の基板と、前記一対の基板それぞれの対向している面の一方又は両方に形成されている電極と、前記一対の基盤それぞれの対向している面に形成されている本発明の液晶配向膜と、前記一対の基板間に形成されている液晶層を有する。前記対向配置された一対の電極付き基板は、透明基板例えばガラス基板であることが好ましい。前記一対の基板の少なくとも一方又は両方の基板の表面には、液晶表示素子の形態に応じて電極が設けられる。前記電極は、基板の一面に形成される電極であれば特に限定されない。このような電極には、例えばITOや金属の蒸着膜等が挙げられる。電極は、基板の表面の全体に形成されていてもよいし、例えばパターン化されている所定の形状に形成されていてもよい。また電極は一対の基板の一方のみに設けられていてもよいし、両方に設けられていてもよい。本発明の液晶配向膜は、電極の表面又は基板の表面に形成される。本発明の液晶配向膜の形成については前述したとおりである。前記一対の基板間に挟持された液晶層は液晶組成物を含む。ここで液晶組成物は特に制限はされず、駆動モードに応じて、誘電率異方性が正の液晶組成物及び誘電率異方性が負の液晶組成物のいずれの組成物も用いることができる。前記誘電率異方性が正又は負の液晶組成物に、一つ以上の光学活性化合物を添加して使用することも何ら差し支えない。本発明の液晶表示素子は、もちろんその他の部材を有していてもよい。本発明の液晶表示素子は任意の方法で製作され得るが、例えば前述の方法をまとめると、1前記二枚の透明基板上に液晶配向剤を塗布する工程塗膜形成工程、2塗布された液晶配向剤を加熱処理により乾燥する工程、3必要に応じて得られた液晶配向膜を配向処理する工程、4二枚の基板を張り合わせた後に、基板の間に液晶組成物を封入する工程、又は一方の基板に液晶組成物を滴下させた後に、もう一方の基板と張り合わせる工程を含む方法で製作される。前記液晶配向剤を塗布する工程における塗布方法としては、スピンナー法、印刷法、ディッピング法、滴下法、インクジェット法等が一般に知られている。これらの方法が本発明においても適用可能である。また、前記加熱処理工程を施す方法として、オーブン又は赤外炉の中で加熱処理する方法、ホットプレート上で加熱処理する方法等が一般に知られている。これらの方法が本発明においても適用可能である。加熱処理は1回で行う方法、複数回に分けて行う方法、徐々に温度を上昇させながら行う方法のいずれでもよいが、発泡を防ぐための低温での乾燥と、溶剤を十分に除くための高温での乾燥とを組み合わせる方法が好ましい。すなわち、1回目の加熱処理の乾燥工程は、溶剤の緩やかな蒸発が可能な範囲内の比較的低温50~140°Cで実施することが好ましい。2回目の加熱処理の工程は残存した溶剤をできるだけ除く目的で比較的高温140~400°Cで行うことが好ましい。また、比較的低温50~140°Cで加熱処理を開始し、その後徐々に温度を上昇させて比較的高温140~400°Cで加熱処理を終了する方法も好ましい。次いで、一方の基板上に接着剤を塗布し貼りあわせ真空中で液晶を注入する。滴下注入法の場合には、貼りあわせる前に液晶組成物を基板上に滴下し、その後もう一方の基板で貼りあわせる。貼りあわせに使用した接着剤を熱又は紫外線で硬化させて本発明の液晶表示素子が作製される。本発明の液晶表示素子には、偏光板偏光フィルム、波長板、光散乱フィルム、駆動回路等が実装されてもよい。以下、本発明を実施例により説明するが、本発明はこれらの実施例に限定されない。実施例において用いる化合物は次の通りである。ビスマレイミドジアミンテトラカルボン酸無水物不飽和結合を有する化合物上記不飽和結合を有する化合物U1及びU2は、特開H7-53961に記載の方法に従い製造した。アミノ基含有高分子溶剤テトラヒドロフルフリルアルコール:S1N-メチルピロリドン:S2γ-ブチロラクトン:S3ブチルセロソルブエチレングルコールモノブチルエーテル:S4キシレン:S5ベンジルアルコール:S6その他p-トルエンスルホン酸:Z1[実施例1-1]ビスマレイミドM2の製造温度計、攪拌機、原料投入口及び窒素ガス導入口を備えた300mLの四つ口フラスコにS2を80mL及びDA3を13.242g31.328mmol入れ、乾燥窒素気流下、攪拌、溶解した。次いで、得られた溶液に、氷冷下、T3を6.758g68.921mmol加えて、室温で3時間反応させた。反応中に反応温度が上昇する場合は、反応温度を約70°C以下に抑えて反応させた。3時間後、Z1を2.0g及びS5を240mL加え、徐々に加熱し昇温した。還流が始まったら、生成した水を系外に除きながら反応を7時間継続した。反応終了後室温まで冷却して、反応液を減圧濃縮した。残渣を水中に投入し、固形物を濾過して回収した。さらにカラムクロマトグラフィーSiO2、トルエン/酢酸エチル=5/1容量比で精製して、M2を13.510g23.183mmol、収率74得た。[実施例1-2]ビスマレイミドM5の製造温度計、攪拌機、原料投入口及び窒素ガス導入口を備えた300mLの四つ口フラスコにS2を80mL及びDA6を10.772g24.895mmol入れ、乾燥窒素気流下、攪拌、懸濁させた。次いで、得られた懸濁液に、氷冷下、T3を5.3705g54.769mmol加えて、室温で3時間反応させた。反応中に反応温度が上昇する場合は、反応温度を約80°C以下に抑えて反応させた。3時間後、Z1を2.0g及びS5を240mL加え、徐々に加熱し昇温した。還流が始まったら、生成した水を系外に除きながら反応を7時間継続した。反応終了後室温まで冷却して、反応液を減圧濃縮した。残渣を水中に投入し、固形物を濾過して回収した。さらに残渣をトルエンに溶解し、エタノール中で再沈殿させて、M5を10.090g17.022mmol、収率74得た。[実施例1-3]ビスマレイミドM6の製造ジアミンにDA7を8.351g16.414mmol使用し、T3の量を3.5409g36.110mmolにした以外は実施例1-2と同様に実施して、M6を7.245g10.832mmol、収率66を得た。[実施例1-4]ビスマレイミドM7の製造ジアミンにDA8を2.521g4.770mmol使用し、T3の量を1.029g10.494mmolにした以外は実施例1-2と同様に実施して、M6を1.511g2.194mmol、収率46を得た。[実施例1-5]ビスマレイミドM8の製造ジアミンにDA9を12.493g20.723mmol使用し、T3の量を4.470g45.591mmolにした以外は実施例1-1と同様に実施して、M8を13.012g17.055mmol、収率82を得た。[実施例2-1]マレイミド系高分子溶液PM1の製造温度計、攪拌機、原料投入口及び窒素ガス導入口を備えた100mLの四つ口フラスコにDA1を0.863g10.02mmol、及びS1を23.5g入れ、乾燥窒素気流下、攪拌、溶解した。次いで、得られた溶液に、側鎖を有しないビスマレイミドであるM1を2.217g5.010mmol、側鎖を有するビスマレイミドであるM2を2.920g5.010mmol、及びS1を23.5g加えて、室温環境下で24時間反応させた。24時間後、S2を反応液に47.0g加えて均一になるまで攪拌して、濃度が6重量のマレイミド系高分子の溶液を得た。この高分子溶液をPM1とする。PM1の組成及び物性を表7に示す。なお、PM1の粘度は回転粘度計によって測定した。また、PM1の重量平均分子量Mwは、得られた高分子をリン酸-DMF混合溶液リン酸/DMF=0.6/100:重量比で高分子濃度が約1重量になるように希釈し、2695セパレーションモジュール2414示差屈折計Waters製を用いて、上記混合溶液を展開剤としてGPC法により測定し、ポリスチレン換算することにより求める。なお、カラムはHSPgelRTMB-MWaters製を使用し、カラム温度40°C、流速0.35mL/minの条件で測定する。[実施例2-2~2-6]マレイミド系高分子溶液PM2~6の製造ビスマレイミド及びジアミンの組合せを表7に示した値に変更した以外は実施例2-1と同様に実施して、濃度が6重量のマレイミド系高分子の溶液PM2~PM6を得た。[比較例1]マレイミド系高分子溶液PM7の製造温度計、攪拌機、原料投入口及び窒素ガス導入口を備えた100mLの四つ口フラスコにDA1を0.978g11.35mmol、及びS1を23.5g入れ、乾燥窒素気流下、攪拌、溶解した。次いで、得られた溶液に、M1を5.022g11.35mmol、及びS1を23.5g加えて、室温環境下で24時間反応させた。24時間後、S2を反応液に47.0g加えて均一になるまで攪拌して、濃度が6重量のマレイミド系高分子の溶液を得た。この高分子溶液をRPM1とする。さらにRPM1の物性をPM1と同様に測定した。RPM1の組成及び物性を表7に示す。[比較例2]マレイミド系高分子溶液PM8の製造用いるマレイミドを、側鎖を有しないマレイミドであるM3とする以外は比較例1に準じ、濃度が6重量のマレイミド系高分子の溶液を得た。この高分子溶液をRPM2とする。さらにRPM2の物性をPM1と同様に測定した。PM8の組成及び物性を表7に示す。[実施例2-7]アミノ基及び側鎖を具備する高分子溶液PM9の製造温度計、攪拌機、原料投入口及び窒素ガス導入口を備えた100mLの四つ口フラスコにDA4を0.0837g0.398mmol、DA5を0.0590g0.398mmol、及びS1を2.0g入れ、乾燥窒素気流下、攪拌、溶解した。次いで、得られた溶液に、側鎖を有さないビスマレイミドであるM4を0.2851g0.796mmol、及びS1を3.0g加えて、室温環境下で24時間反応させた。24時間後、反応液にU1を0.4191g0.796mmol、U2を0.6532g0.796mmol、及びS6を3.5g加え、60°Cで72時間反応させた。反応後、室温まで冷却して、濃度が15重量のアミノ基及び側鎖を具備する高分子の溶液を得た。この高分子溶液をPM9とする。PM9の組成及び物性を表7に示す。[実施例2-8]アミノ基及び側鎖を具備する高分子溶液PM10の製造温度計、攪拌機、原料投入口及び窒素ガス導入口を備えた100mLの四つ口フラスコにW1を4.831g1.143アミン水素当量及びS4を10g入れ、乾燥窒素気流下、攪拌、溶解した。次いで、得られた溶液に、U1を0.602g1.143mmol加え、室温で24時間反応させた。反応後、濃度が15重量のアミノ基及び側鎖を具備する高分子の溶液を得た。この高分子溶液をPM10とする。PM10の組成及び物性を表7に示す。[製造例1]ポリアミック酸PA1の製造温度計、攪拌機、原料投入口および窒素ガス導入口を備えた100mlの四つ口フラスコにDA2を2.934g14.80mmol、S2を54.0g入れて、氷冷した。次いで、氷冷下、攪拌しながらT1を1.614g7.400mmol、T2を1.451g7.400mmol加え、反応系の温度を25°Cに保ちながら30時間反応させた後、S4を25.0g、S3を15.0g加え、50°Cに昇温して攪拌を続け、濃度が6重量のポリアミド酸の溶液PA1を得た。さらにPA1の物性をPM1と同様に測定した。PA1の組成及び物性を表7に示す。[実施例3-1]液晶配向剤AL1の製造実施例2-1で得られた6重量の高分子溶液PM1と、製造例1で得られた6重量の高分子溶液PA1とを1/1重量比で混合し、さらに、S2/S4=1/1重量比の混合溶剤を加えて、全体を高分子の濃度が4重量となるように希釈して液晶配向剤AL1を得た。[比較例3-1]液晶配向剤RAL1の製造高分子溶液PM1に代えて高分子溶液PM7を用いた以外は実施例3と同様にして、液晶配向剤RAL1を得た。[比較例3-2]液晶配向剤RAL2の製造高分子溶液PM1に代えて高分子溶液PM8を用いた以外は実施例3と同様にして、液晶配向剤RAL2を得た。[比較例3-3]液晶配向剤RAL3の製造実施例1で得られたM2を、S2/S4=1/1重量比の混合溶剤に溶解して、全体を高分子の濃度が4重量となるように希釈して液晶配向剤RAL3を得た。[実施例3-2~3-6]液晶配向剤AL2~6の製造高分子溶液PM1に代えて高分子溶液PM2~6を用いた以外は実施例3-1と同様にして、液晶配向剤AL2~6を得た。[実施例3-7]液晶配向剤AL7の製造実施例2-7で得られた15重量の高分子溶液PM7に、S4を加えて、全体を高分子の濃度が5重量となるように希釈して液晶配向剤AL7を得た。[実施例3-8]液晶配向剤AL8の製造高分子溶液PM7に代えて高分子溶液PM8を用いた以外は実施例3-7と同様にして、液晶配向剤AL8を得た。液晶配向膜及び液晶表示素子の作製<液晶表示素子の作製方法実施例4-1>液晶配向剤AL1を、二枚のITO電極付きガラス基板にスピンナーにて塗布し、膜厚70nmの膜を形成した。塗膜後80°Cにて約3分間加熱乾燥した後、210°Cにて20分間加熱処理を行い、液晶配向膜を形成した。その後、液晶配向膜を超純水中で5分間超音波洗浄してからオーブン中120°Cで30分間乾燥した。一方のガラス基板に7μmのギャップ材を散布し、液晶配向膜を形成した面を内側にして配置させた後、エポキシ硬化剤でシールし、ギャップ7μmのセルを作製した。該セルに、下記に示す液晶組成物を注入し、注入口を光硬化剤で封止した。次いで、110°Cで30分間加熱処理を行い、実施例4-1に係る液晶表示素子を作製した。結果を表8に示す。また、表8に示すように液晶配向剤を用いて、実施例4-1と同様に実施例4-2~4-5に係る液晶表示素子を作成した。<液晶表示素子の作製方法実施例4-7>一対のITO透明電極付き基板に、液晶配向剤AL7をスピンコート法で塗布し、80°Cで90秒間ホットプレート上で乾燥する。次いで、210°Cで15分間加熱処理して、膜厚約100nmのポリイミド膜を形成させる。次いで、基板の法線から約40°傾いた方向から、偏光板を介して直線偏光365nmでエネルギー約200mJ/cm2を照射して、液晶配向膜が形成された基板を得る。配向膜が形成された面を内側にして、一方の基板には周辺を液晶の注入孔を残してエポキシ系接着剤でシールし、もう一方の基板には4.25μmのギャップ材を散布し貼りあわせる。得られたセルに実施例4-1に表した液晶組成物を真空注入し、注入孔を光封止剤で封止してUVを照射して注入孔を硬化する。最後に110°Cで30分間加熱処理アイソトロピック処理し、VA型液晶表示素子を得た。結果を表8に示す。<液晶表示素子の作製方法比較例4-1>液晶配向剤RAL1を用いた以外は、実施例4-1と同様にし、液晶表示素子の作製を試みた。しかしながら液晶配向剤RAL1を用いた場合、液晶が配向しなかった。<液晶表示素子の作製方法比較例4-2>液晶配向剤RAL2を用いた以外は、実施例4-1と同様にし、液晶表示素子の作製を試みた。しかしながら液晶配向剤RAL2を用いた場合、液晶が配向しなかった。<液晶表示素子の作製方法比較例4-3>液晶配向剤RAL3を用いた以外は、実施例4-1と同様に操作を行い、液晶表示素子の作製を試みた。しかしながら、液晶配向剤RAL3を用いた場合は均一な塗膜が得られなかった。<液晶表示素子の作製方法実施例4-8~4-10>加熱処理の温度を210°Cから120°C、150°C、180°Cに変更した以外は実施例4-1と同様にして、液晶表示素子を作製した。結果を表9に示す。<液晶表示素子の作製方法実施例4-11>液晶配向剤AL6を、二枚のITO電極付きガラス基板にスピンナーにて塗布し、膜厚70nmの膜を形成した。塗膜後80°Cにて約3分間加熱乾燥した後、210°Cにて20分間加熱処理を行い、液晶配向膜を形成した。次いで、液晶配向膜が形成された基板の表面をラビング装置にてラビング処理して配向処理を行った。まず、得られた液晶配向膜Aを株式会社飯沼ゲージ製作所製のラビング処理装置を用いて、ラビング布毛足長1.8mm:レーヨンの毛足押し込み量0.40mm、ステージ移動速度を60mm/sec、ローラー回転速度を1,000rpmの条件でラビング処理した。その後、液晶配向膜を超純水中で5分間超音波洗浄してからオーブン中120°Cで30分間乾燥した。一方のガラス基板に7μmのギャップ材を散布し、液晶配向膜を形成した面を内側にしてラビング方向が逆平行になるように対向配置させた後、エポキシ硬化剤でシールし、ギャップ7μmのアンチパラレルセルを作製した。該セルに、下記に示す液晶組成物を注入し、注入口を光硬化剤で封止した。次いで、110°Cで30分間加熱処理を行い、液晶表示素子を作製した。結果を表10に示す。<プレチルト角Pt角の測定>中央精機製の液晶評価装置OMS-CA3を使用して、クリスタルローテーション法にて室温で測定した。表8、9、及び10から明らかなように、本発明の高分子を使用した高分子溶液は、塗膜の均一性に優れ、さらに液晶配向膜として使用した際の配向性が優れていることがわかる。"